(57)【要約】  ３Ｄガラス−金属複合体及びその製造方法並びに電子製品である。３Ｄガラス−金属複合体は、３Ｄガラス製カバープレート（１０）、プラスチック製フレーム本体（２０）及び金属フレーム（３０）を含み、プラスチック製フレーム本体（２０）は、３Ｄガラス製カバープレート（１０）の縁面と金属フレーム（３０）の上面との間に形成され、かつ３Ｄガラス製カバープレート（１０）、プラスチック製フレーム本体（２０）及び金属フレーム（３０）の外周は、３Ｄガラス製カバープレート（１０）の湾曲に沿って段差なく滑らかに連続する。
2020532009.tif 000002
【特許請求の範囲】
【請求項１】
３Ｄガラス製カバープレート（１０）、プラスチック製フレーム本体（２０）及び金属フレーム（３０）を含み、
前記金属フレーム（３０）の上面と前記３Ｄガラス製カバープレート（１０）の縁面が対向して設けられ、
前記プラスチック製フレーム本体（２０）の少なくとも一部が前記３Ｄガラス製カバープレート（１０）の縁面と前記金属フレーム（３０）の上面との間に形成され、かつ
前記３Ｄガラス製カバープレート（１０）、前記プラスチック製フレーム本体（２０）、前記金属フレーム（３０）の外周が前記３Ｄガラス製カバープレート（１０）の湾曲に沿って段差なく滑らかに連続する、
３Ｄガラス−金属複合体。
【請求項２】
前記金属フレーム（３０）は、一体に成形される、外フレーム（３１）と内フレーム（３２）とを含み、前記外フレーム（３１）と前記３Ｄガラス製カバープレート（１０）の縁面とは対向して設けられ、前記内フレーム（３２）は前記外フレーム（３１）の内側に形成され、
前記プラスチック製フレーム本体（２０）の外周と前記外フレーム（３１）の外周、および、前記プラスチック製フレーム本体（２０）の内周と前記内フレーム（３２）の内周、が対応して、かつ、前記３Ｄガラス製カバープレート（１０）と前記金属フレーム（３０）との間に形成されている、
請求項１に記載の３Ｄガラス−金属複合体。
【請求項３】
前記内フレーム（３２）の上面は、前記外フレーム（３１）の上面より高く、前記内フレーム（３２）の上面と前記外フレーム（３１）の上面が円弧状で連続して接続される、
請求項２に記載の３Ｄガラス−金属複合体。
【請求項４】
前記３Ｄガラス製カバープレート（１０）は、二重湾曲ガラス製カバープレートである、
請求項１〜３のいずれか１項に記載の３Ｄガラス−金属複合体。
【請求項５】
前記プラスチック製フレーム本体（２０）の材料は、ポリアミド、ガラス繊維、ポリカーボネート及びポリフェニレンスルフィドのうちの少なくとも１種であり、
好ましくは、ポリアミド、ポリカーボネート及びポリフェニレンスルフィドのうちの少なくとも１種とガラス繊維との混合物であり、
より好ましくは、ポリアミドとガラス繊維との混合物であり、
さらに好ましくは、前記プラスチック製フレーム本体では、ポリアミド、ポリカーボネート及びポリフェニレンスルフィドのうちの少なくとも１種の総重量とガラス繊維の重量との比が０．５〜５：１であり、より好ましくは１〜３：１である、
請求項１〜４のいずれか１項に記載の３Ｄガラス−金属複合体。
【請求項６】
前記金属フレーム（３０）の基材は、ステンレス基材又はアルミニウム合金基材である、請求項１〜５のいずれか１項に記載の３Ｄガラス−金属複合体。
【請求項７】
前記金属フレームの表面には、陽極酸化皮膜層が形成され、かつ前記陽極酸化皮膜層の表面層に細孔が形成され、前記プラスチック製フレーム本体の一部が前記細孔に充填される、
請求項１〜６のいずれか１項に記載の３Ｄガラス−金属複合体。
【請求項８】
外フレーム（３１）の上面の幅は、３Ｄガラス製カバープレート（１０）の縁面の幅より大きい、
請求項２又は３に記載の３Ｄガラス−金属複合体。
【請求項９】
前記プラスチック製フレーム本体（２０）の外周は、前記外フレーム（３１）の外周に対応し、前記プラスチック製フレーム本体（２０）の内周は、前記内フレーム（３２）の内周に対応する、請求項２又は３に記載の３Ｄガラス−金属複合体。
【請求項１０】
（１）３Ｄガラス製カバープレート（１０）を準備し、前記３Ｄガラス製カバープレートの縁面に活性化剤を塗布し、乾燥するステップと、
（２）金属フレーム（３０）の最終構造に対して前記金属フレーム（３０）の外周に沿って外向きに延伸する保留部分（３３）を保留する前記金属フレームのプリフォーム（３０’）を準備するステップと、
（３）ステップ（１）で得られた前記３Ｄガラス製カバープレート（１０）と前記金属フレームのプリフォーム（３０’）を射出成形金型内に入れ、前記金属フレームのプリフォーム（３０’）の上面と前記３Ｄガラス製カバープレート（１０）の縁面を対向して配置し、前記３Ｄガラス製カバープレート（１０）の縁面と前記金属フレームのプリフォーム（３０’）の上面との間に射出成形材料が充填され、前記３Ｄガラス製カバープレート（１０）の縁面と前記金属フレームのプリフォーム（３０’）の上面との間に少なくとも一部の射出成形材料が形成されるように、射出成形して３Ｄガラス−金属複合体のプリフォームを得るステップと、
（４）前記３Ｄガラス−金属複合体のプリフォームに対して切削処理を行い、前記金属フレームのプリフォーム（３０’）における保留部分（３３）を除去して、前記３Ｄガラス−金属複合体を得るステップと、を含む、
３Ｄガラス−金属複合体の製造方法。
【請求項１１】
前記金属フレームは、一体に成形される、前記３Ｄガラス製カバープレート（１０）の縁面と対向して設けられた外フレーム（３１）、及び前記外フレーム（３１）の内側に形成された内フレーム（３２）を含み、前記保留部分（３３）は、前記外フレーム（３１）の外周に形成され、前記内フレーム（３２）の上面は、前記外フレーム（３１）の上面より高く、前記内フレーム（３２）の上面と前記外フレーム（３１）の上面が円弧状で連続して接続される、
請求項１０に記載の方法。
【請求項１２】
前記金属フレーム（３０）の外縁に垂直で、外向きに延伸した方向に沿って、前記保留部分（３３）の幅は、１〜５ｍｍである、請求項１０又は１１に記載の方法。
【請求項１３】
前記射出成形材料を充填する過程において、前記射出成形材料で前記３Ｄガラス製カバープレート（１０）と前記金属フレームのプリフォーム（３０’）との間の隙間を満たし、かつ前記射出成形材料の外縁を前記３Ｄガラス製カバープレート（１０）の外面から突出させ、前記金属フレームのプリフォーム（３０’）の外縁の間に位置させる、
請求項１０〜１２のいずれか１項に記載の方法。
【請求項１４】
提供される前記金属フレームのプリフォーム（３０’）の上面に活性化剤を塗布し、乾燥するステップをさらに含む、請求項１０〜１３のいずれか１項に記載の方法。
【請求項１５】
前記３Ｄガラス製カバープレート（１０）の縁面に活性化剤を塗布するステップの前に、少なくともガラス製カバープレート（１０）の縁面にインクを塗布し、硬化させるステップをさらに含み、
前記インクは、ＵＶインク又は熱硬化型インクであり、
前記インクの塗布方式は、スクリーン印刷であり、スクリーン印刷のインクの厚さが５〜１５μｍである、
請求項１０〜１４のいずれか１項に記載の方法。
【請求項１６】
前記活性化剤は、活性化成分、希釈剤及び硬化剤を含み、前記活性化剤の重量を基準に、前記活性化成分の含有量が８０〜９４重量％であり、好ましくは、８５〜９１重量％であり、前記希釈剤の含有量が５〜１９重量％であり、好ましくは、６〜１０重量％であり、前記硬化剤の含有量が１〜１０重量％であり、好ましくは、３〜５重量％であり、
前記活性化成分は、ポリウレタン、エポキシ樹脂、ポリイミド及びポリアクリル酸エステルのうちの少なくとも１種であり、
前記希釈剤は、アセトン、酢酸エチル及びエチルアセテートのうちの少なくとも１種であり、
前記硬化剤は、エチレンジアミン、エチレングリコール、グリセリン及びジエチレントリアミンのうちの少なくとも１種であり、
前記活性化剤の塗布厚さが５〜１５μｍである、
請求項１０〜１４のいずれか１項に記載の方法。
【請求項１７】
前記金属フレーム（３０）の基材は、ステンレス基材又はアルミニウム合金基材であり、
前記金属フレーム（３０）は、ステンレス又はアルミニウム合金に対して、加工成形、研磨、化学研磨、サンドブラスト処理、陽極酸化処理、細孔処理及び膜付け処理を順に行う方法で製造される、
請求項１０〜１４のいずれか１項に記載の方法。
【請求項１８】
前記射出成形の条件は、射出成形の幅が０．５〜１ｍｍで、金型の温度が１５〜３５℃で、射出成形材料の温度が２００〜３００℃であることを含み、
好ましくは、前記射出成形材料は、ポリアミド、ガラス繊維、ポリカーボネート及びポリフェニレンスルフィドのうちの少なくとも１種であり、より好ましくは、ポリアミド、ポリカーボネート及びポリフェニレンスルフィドのうちの少なくとも１種とガラス繊維との混合物であり、さらに好ましくは、ポリアミドとガラス繊維との混合物であり、さらにより好ましくは、ポリアミド、ポリカーボネート及びポリフェニレンスルフィドのうちの少なくとも１種の総重量とガラス繊維の重量との比が０．５〜５：１であり、より好ましくは１〜３：１である、
請求項１０〜１４のいずれか１項に記載の方法。
【請求項１９】
請求項１０〜１８のいずれか１項に記載の方法で製造される３Ｄガラス−金属複合体。
【請求項２０】
筐体を含む電子製品であって、前記筐体は、請求項１〜９及び１９のいずれか１項に記載の３Ｄガラス−金属複合体であり、
前記電子製品は、携帯電話、タブレットコンピュータ、ゲーム機、腕時計、ノートパソコン、デスクトップパソコン、テレビ又はメーターディスプレイであり、
前記筐体は、前記電子製品のフロントディスプレイ筐体、バックディスプレイ筐体又は防水腕時計筐体である、
電子製品。
【発明の詳細な説明】
【技術分野】
【０００１】
（関連出願の相互参照）
本願は、出願番号が２０１７１０７４０９１８．３で、出願日が２０１７年０８月２５日の中国特許出願に基づいて提出され、かつ該中国特許出願の優先権を主張し、該中国特許出願の全ての内容は、参照として本願に組み込まれる。
【０００２】
本開示は、電子製品の技術分野に関し、具体的には、３Ｄガラス−金属複合体及びその製造方法並びに電子製品に関する。
【背景技術】
【０００３】
従来の技術では、ガラスフロントディスプレイと金属フレームの結合方式は、通常、接着剤による直接接着の組み立てであり、ガラスと金属フレームに接着剤を塗布することにより、組み立てられる。ガラスと金属フレームの結合方式は、金属基材とガラスの結合力の大きさを決定する。該方法で製造される３Ｄガラス−金属複合体は、以下の幾つかの欠点を有する。（１）ガラスと金属基材との間の結合力が小さく、緊密に結合できず、隙間が出て、防水できず、脱落しやすく、（２）接着は、段差なし結合を達成しないため、ガラスが突出し、３Ｄガラス−金属複合体の厚さを増加させるだけでなく、ディスプレイ壊れのリスクを増加させ、（３）製造工程が多いため、生産コストを増加させるだけでなく、不良率を向上させる。
【発明の概要】
【発明が解決しようとする課題】
【０００４】
本開示は、従来技術における上記欠点を克服するために、ガラスと金属基材との間の結合力が強く、ディスプレイ壊れのリスクが低く、防水性能が高い３Ｄガラス−金属複合体及びその製造方法並びに電子製品を提供することを目的とする。
【課題を解決するための手段】
【０００５】
上記目的を達成するために、本開示の第１の態様は、３Ｄガラス製カバープレート、プラスチック製フレーム本体及び金属フレームを含み、前記金属フレームの上面が前記３Ｄガラス製カバープレートの縁面と対向して設けられ、前記プラスチック製フレーム本体の少なくとも一部が前記３Ｄガラス製カバープレートの縁面と金属フレームの上面との間に形成され、かつ前記３Ｄガラス製カバープレート、前記プラスチック製フレーム本体及び前記金属フレームの外周が前記３Ｄガラス製カバープレートの湾曲度に沿って段差なく滑らかに連続する３Ｄガラス−金属複合体を提供する。
【０００６】
本開示の第２の態様は、（１）３Ｄガラス製カバープレートを提供し、前記３Ｄガラス製カバープレートの縁面に活性化剤を塗布し、乾燥するステップと、（２）金属フレームの最終構造に対して前記金属フレームの外周に沿って外向きに延伸する保留部分を保留する金属フレームのプリフォームを提供するステップと、（３）ステップ（１）で得られた３Ｄガラス製カバープレートと前記金属フレームのプリフォームを射出成形金型内に入れ、前記金属フレームのプリフォーム（３０’）の上面と前記３Ｄガラス製カバープレート（１０）の縁面とを対向して設け、３Ｄガラス製カバープレートの縁面と前記金属フレームのプリフォームの上面との間に、少なくとも一部が前記３Ｄガラス製カバープレート（１０）の縁面と金属フレームのプリフォーム（３０’）の上面との間に形成された射出成形材料を充填し、射出成形して３Ｄガラス−金属複合体のプリフォームを得るステップと、（４）前記３Ｄガラス−金属複合体のプリフォームに対して切削処理を行い、金属フレームのプリフォームにおける保留部分を除去して、前記３Ｄガラス−金属複合体を得るステップと、を含む３Ｄガラス−金属複合体の製造方法を提供する。
【０００７】
本開示の第３の態様は、上記方法で製造される３Ｄガラス−金属複合体を提供する。
【０００８】
本開示の第４の態様は、本開示に係る３Ｄガラス−金属複合体を含む電子製品を提供する。
【発明の効果】
【０００９】
本開示の３Ｄガラス−金属複合体では、３Ｄガラス製カバープレートと金属フレームとの間の結合力は、以上（速度１０ｍｍ／ｍｉｎ）に達することができ、かつ３Ｄガラス製カバープレートと金属フレームは、プラスチック製フレーム本体により結合され（射出成形、特に常温射出成形の方式で、プラスチックを中間体として用いて、金属基材と３Ｄガラス製カバープレートを結合することにより、両者間の結合力を大幅に向上させる）、結合力が強く、ディスプレイ壊れのリスクが低く、防水性能が高く、軽く、美しく、実用性が高いカバープレートとして組み立てることができ、かつその製造方法は、ディスプレイ接着工程を省略し、生産コストを低減し、製品の合格率を向上させる。
【００１０】
本開示の方法において、３Ｄガラス製カバープレートの縁部に活性化剤を塗布することにより、活性化剤の活性化成分と射出成形用のプラスチックとが架橋反応し、プラスチック製フレーム本体とガラス製カバープレート、プラスチック製フレーム本体と金属フレームの間の結合力を顕著に向上させ、ディスプレイ壊れのリスクを低下させることができる。
【００１１】
本開示の他の特徴及び利点は、以下の具体的な実施形態の部分で詳細に説明される。
【図面の簡単な説明】
【００１２】
本開示の上記及び／又は追加の態様と利点は、以下の図面を参照した実施例の説明から明らかになり、かつ理解しやすくなる。
【００１３】
【図１】本開示に係る３Ｄガラス−金属複合体の概略構成図である。
【図２】図１の側断面の概略構成図である。
【図３】図２におけるＡ部位の拡大概略構成図である。
【図４】本開示に係る３Ｄガラス製カバープレートの概略構成図である。
【図５】本開示に係る金属フレームのプリフォームの概略構成図である。
【図６】本開示に係る３Ｄガラス−金属複合体のプリフォームの概略構成図である。
【発明を実施するための形態】
【００１４】
本明細書で開示された範囲の上下限値及び任意の値は、該正確な範囲又は値に限定されず、これらの範囲又は値は、これらの範囲又は値に近い値を含むと理解すべきである。数値範囲について、各範囲の上下限値の間、各範囲の上下限値と単独な定点値の間、単独な定点値の間を組み合わせて１つ又は複数の新しい数値範囲を得ることができ、これらの数値範囲が本明細書で具体的に開示されているものと見なすべきである。
【００１５】
第１の態様では、本開示は、図１及び図２に示すように、３Ｄガラス製カバープレート１０、プラスチック製フレーム本体２０及び金属フレーム３０を含み、前記金属フレーム３０の上面と前記３Ｄガラス製カバープレート１０の縁面が対向して設けられ、前記プラスチック製フレーム本体２０の少なくとも一部が前記３Ｄガラス製カバープレート１０の縁面と金属フレーム３０の上面（前記３Ｄガラス製カバープレートに向かう側の表面）との間に形成され、かつ前記３Ｄガラス製カバープレート１０、前記プラスチック製フレーム本体２０及び前記金属フレーム３０の外周が前記３Ｄガラス製カバープレートの湾曲度に沿って段差なく滑らかに連続する３Ｄガラス−金属複合体を提供する。
【００１６】
本開示の３Ｄガラス−金属複合体では、当業者であれば、３Ｄガラス製カバープレートの縁面は、３Ｄガラスの熱間曲げ前の平面ガラスの（外周）側面を指し、平面ガラスの厚さ面となってよく、前記プラスチック製フレーム本体（硬化される、硬いプラスチック製フレーム本体）は、前記３Ｄガラス製カバープレートの縁面と金属フレームの上面との間に形成され、つまり、前記３Ｄガラス製カバープレート、前記プラスチック製フレーム本体及び前記金属フレームが順に設けられ、かつ三者の外周（３Ｄガラスに対して外向きに突出した側）が前記３Ｄガラス製カバープレートの湾曲度（ガラスが湾曲した後の延伸方向）に沿って段差なく滑らかに連続することを理解すべきである。
【００１７】
前記滑らかに連続することは、前記プラスチック製フレーム本体、前記金属フレーム及び前記３Ｄガラス製カバープレートの外周が同一の曲面に位置し、つまり、前記プラスチック製フレーム本体及び前記金属フレームの外周面が３Ｄガラス製カバープレートの外周に沿って延伸すると少なくとも理解されるべきである。
【００１８】
本開示の３Ｄガラス−金属複合体では、前記金属フレーム３０は、一体に成形される、上面が前記３Ｄガラス製カバープレート１０の縁面と対向して設けられた外フレーム３１と、前記外フレーム３１の内部に形成された内フレーム３２とを含む。このような構造では、外フレーム３１は、主に筐体の役割を果たすが、内フレーム３２は、内部部材構造に合わせるために用いられ、内フレーム３２に係合構造を形成して、内部部材の位置を固定することができ、該内フレーム３２及び外フレーム３１の下面は、さらに、他のフレームと接続される適合構造を組み合わせて形成することができる。３Ｄガラス製カバープレート１０と金属フレーム３０との間の結合力をさらに増加させるために、図３に示すように、本発明の１つの実施例によれば、前記プラスチック製フレーム本体２０は、外周が前記外フレーム３１の外周に対応し、内周が前記内フレーム３２の内周に対応して前記３Ｄガラス製カバープレート１０と前記金属フレーム３０との間に形成される。このような場合、プラスチック製フレーム本体２０と３Ｄガラス製カバープレート１０及び金属フレーム３０との間の結合面積を増加させ、さらに３Ｄガラス製カバープレート１０と金属フレーム３０との間の結合強度を増加させることに役立つ。
【００１９】
本開示の３Ｄガラス−金属複合体では、３Ｄガラス製カバープレート１０と金属フレーム３０との間の結合力をさらに増加させるために、図３に示すように、好ましくは、前記内フレーム３２の上面が前記外フレーム３１の上面より高く、好ましくは、前記内フレーム３２の上面と前記外フレーム３１の上面が円弧状で連続して接続される。このとき、外フレーム３１の上面の幅（外フレームの縁に垂直な延伸方向の長さ）は、３Ｄガラス製カバープレート１０の縁面の幅より大きいことにより、前記プラスチック製フレーム本体２０の充填空間を保留する。このような構造では、プラスチック製フレーム本体２０と金属フレーム３０との間の結合面積を増加させ、さらに３Ｄガラス製カバープレート１０と金属フレーム３０との間の結合強度を増加させることに役立つ。
【００２０】
本開示の３Ｄガラス−金属複合体では、３Ｄガラス製カバープレート１０、プラスチック製フレーム本体２０及び金属フレーム３０の厚さに対して特別な要求がなく、実際の必要に応じて対応する設計を行ってよもく、例えば、ガラス製カバープレート１０の厚さ（即ち、縁面の幅）は、０．３〜２ｍｍであってよく、このとき、ガラス製カバープレート１０の縁面と金属フレーム３０の外フレーム３１との間のプラスチック製フレーム本体２０の厚さは、０．５〜１ｍｍであり、金属フレーム３０の外フレーム３１の上面の幅は、ガラス製カバープレート１０の縁面の幅より０．５〜２ｍｍ大きく、金属フレーム３０の内フレーム３２の幅は、１〜２ｍｍであり、内フレーム３２の上面は、外フレーム３１の上面より０．１〜２．５ｍｍより高い。
【００２１】
本開示の３Ｄガラス−金属複合体では、３Ｄガラス製カバープレート１０は、単一湾曲ガラス製カバープレート（対向して設けられた１組の縁部が湾曲して形成される）であってもよく、二重湾曲ガラス製カバープレート（対向して設けられた２組の縁部が湾曲して形成される）であってもよい。好ましくは、前記３Ｄガラス製カバープレートは、金属フレームとの結合力がより均一であり、安定した二重湾曲ガラス製カバープレートである。
【００２２】
本開示の３Ｄガラス−金属複合体では、プラスチック製フレーム本体２０の材料は、熱可塑性樹脂であってもよく、熱硬化性樹脂であってもよい。前記熱可塑性樹脂は、ＰＣ、ＰＡ、ＰＰＳ、ＰＢＴなどから選択することができ、前記熱硬化性樹脂は、フェノール樹脂、エポキシ樹脂、フタル酸ジアリルなどから選択することができる。３Ｄガラス製カバープレートと金属フレームとの間の結合力を明らかに向上させると共に、ディスプレイ壊れのリスクを明らかに低下させるために、本開示の１つの実施例のように、プラスチック製フレーム本体の材料は、ポリアミド（ＰＡ）、ガラス繊維（ＧＦ）、ポリカーボネート（ＰＣ）及びポリフェニレンスルフィド（ＰＰＳ）のうちの少なくとも１種であり、本開示の別の実施例のように、プラスチック製フレーム本体の材料は、ポリアミド、ポリカーボネート及びポリフェニレンスルフィドのうちの少なくとも１種とガラス繊維との混合物であり、本開示のさらに別の実施例のように、プラスチック製フレーム本体の材料は、ポリアミドとガラス繊維との混合物である。
【００２３】
本開示の１つの実施例では、プラスチック製フレーム本体では、ポリアミド、ポリカーボネート及びポリフェニレンスルフィドのうちの少なくとも１種の総重量とガラス繊維の重量との比が（０．５〜５）：１である。さらに、本開示の別の実施例では、該比率は（１〜３）：１である。当業者であれば、プラスチック製フレーム本体にポリアミド、ポリカーボネート及びポリフェニレンスルフィドのうちの１種が含まれる場合、ポリアミド、ポリカーボネート及びポリフェニレンスルフィドのうちの少なくとも１種の総重量が該種の重量であり、プラスチック製フレーム本体にポリアミド、ポリカーボネート及びポリフェニレンスルフィドのうちの２種以上が含まれる場合、ポリアミド、ポリカーボネート及びポリフェニレンスルフィドのうちの少なくとも１種の総重量が該２種以上の重量の和であることを理解すべきである。本開示において、ポリアミド、ガラス繊維、ポリカーボネート及びポリフェニレンスルフィドは、いずれも市場から入手できる。
【００２４】
本開示の３Ｄガラス−金属複合体では、金属基材については、特定の限定がなく、本分野の慣用の様々な金属基材であってよく、本開示の１つの実施例では、金属基材は、ステンレス基材又はアルミニウム合金基材である。
【００２５】
本発明の３Ｄガラス−金属複合体では、３Ｄガラス製カバープレート１０と金属基材との間の結合力をさらに向上させると共に、ディスプレイ壊れのリスクを明らかに低下させるために、本開示の１つの実施例では、金属フレームの表面には、陽極酸化皮膜層が形成され、かつ該陽極酸化皮膜層の表面層に細孔が形成される。前記金属フレームは、ステンレス又はアルミニウム合金に対して加工成形、研磨、化学研磨、ショットブラスト処理、陽極酸化処理、細孔処理及び膜付け処理を順に行う方法で製造され得る。具体的なステップの詳細は、後述する対応内容を参照する。
【００２６】
第２の態様において、本開示は、（１）３Ｄガラス製カバープレート１０（図４に示す）を提供し、かつ前記３Ｄガラス製カバープレート１０の縁面に活性化剤を塗布し、乾燥するステップと、（２）金属フレーム３０の最終構造に対して前記金属フレーム３０の外周に沿って外向きに延伸する保留部分３３を保留する金属フレームのプリフォーム３０’（図５に示す）を提供するステップと、（３）ステップ（１）で得られた３Ｄガラス製カバープレート１０と前記金属フレームのプリフォーム３０’を射出成形金型内に入れ、３Ｄガラス製カバープレート１０の縁面と前記金属フレームのプリフォーム３０’の上面との間に、射出成形材料を充填し、射出成形により３Ｄガラス−金属複合体のプリフォーム（図６に示す）を得るステップと、（４）前記３Ｄガラス−金属複合体のプリフォームに対して切削処理を行い、金属フレームのプリフォーム３０’における保留部分３３を除去して、前記３Ｄガラス−金属複合体を得るステップと、を含む３Ｄガラス−金属複合体の製造方法を提供する。
【００２７】
本開示の発明者らは、ガラスと金属との間の結合力を検討する過程において、射出成形（射出成形材料を充填する）方式により、ガラスと金属との間の結合力を向上させることができるが、３Ｄガラスが平面ガラスとは異なり、３Ｄガラスの特別な構造、及び３Ｄガラス製カバープレートと金属フレームの加工中に存在する加工公差に鑑みて、３Ｄガラス製カバープレートと金属フレームの寸法を完全に合わせることが困難であり、射出成形後に、常に３Ｄ金属製カバープレート、プラスチック製フレーム本体及び金属フレームの外周に明らかな隙間と段差があり、製品の外観と密封性に影響を与える。この問題の存在に鑑みて、本開示の発明者らは、方法を再改善し、射出成形過程において金属フレームのプリフォームを用いるという解決手段を提供した。該金属フレームのプリフォームは、金属フレームの最終構造に対して前記金属フレームの外周に沿って外向きに延伸する保留部分を保留し、射出成形の過程において、保留部分は、外向きに溢れた射出成形材料に対して一定の遮断作用を果たし、さらに、射出成形材料を３Ｄガラス製基板と金属フレームとの間により緊密に硬化させて、安定して密封した構造を形成することができる。射出成形後、３Ｄガラス−金属複合体のプリフォームに対して切削処理を行い（即ち、ＣＮＣ加工を行い）、金属フレームのプリフォームにおける保留部分を除去する（同時にプラスチック製フレーム本体における余分な部分を除去する）ことにより、製造される３Ｄガラス−金属複合体の美しさを改善することに役立つ。
【００２８】
本開示の方法では、本開示の１つの実施例によれば、前記金属フレーム３０は、一体に成形される、前記３Ｄガラス製カバープレート１０の縁面と対向して設けられた外フレーム３１と、前記外フレーム３１の内部に形成された内フレーム３２とを含み、前記保留部分３３は、前記外フレーム３１の外周に形成される。本開示の１つの実施例によれば、前記内フレーム３２の上面は、前記外フレーム３１の上面より高く、前記内フレーム３２の上面と前記外フレーム３１の上面が円弧状で連続して接続される。このとき、外フレーム３１（保留部分を含まない）の上面の幅（外フレームの縁に垂直な延伸方向の長さ）は、３Ｄガラス製カバープレートの縁面の幅より大きいことにより、前記プラスチック製フレーム本体２０の充填空間を保留する。
【００２９】
本開示の１つの実施例によれば、前記射出成形金型は、雌型及び雄型を含み、前記雌型の内部には、前記３Ｄガラス製カバープレートの外面の構造に合わせる内面があり、前記雄型は、側壁構造が前記金属フレームのプリフォームの内壁に合わせる柱状インサートを含み、前記金属フレームのプリフォームは、前記柱状インサートに柔軟に嵌設でき、かつ前記柱状インサートの上面は、前記３Ｄガラス製カバープレートの内面構造に合わせる。前記雄型は、前記柱状インサートに嵌設でき、かつ前記柱状インサートに対して上下に移動できる環状インサートをさらに含み、前記環状インサートが柱状インサートに嵌設される場合、前記金属フレームのプリフォームの構造に合わせる環状溝が形成される。
【００３０】
本開示の方法では、前記ステップ（３）における３Ｄガラス−金属複合体を射出成形することは、前記ステップ（１）で得られた３Ｄガラス製カバープレート１０を前記雌型に入れることと、前記環状インサートを柱状インサートに嵌設して対応する雄型を形成し、前記金属フレームのプリフォーム３０’を前記雄型に入れることと、環状インサートを柱状インサートに沿って前記雌型と雄型の型締め状態になるまで移動させ、３Ｄガラス製カバープレートと前記金属フレームのプリフォームとの間の隙間（３Ｄガラス製カバープレートの内壁、柱状インサートの外壁と金属フレームのプリフォームとの間の空間）に射出成形材料を充填し、射出成形して３Ｄガラス−金属複合体を得ることとを含む。
【００３１】
本開示の方法では、前記金属フレームの外縁に垂直で、外向きに延伸した方向に沿って、前記保留部分３３の幅は、１〜５ｍｍである。
【００３２】
本開示の方法では、前記射出成形材料を充填する過程において、前記射出成形材料で３Ｄガラス製カバープレート１０と前記金属フレームのプリフォーム３０’との間の隙間を満たし、好ましくは、射出成形材料の外縁を前記３Ｄガラス製カバープレート１０の外面から突出させ、前記金属フレームのプリフォーム３０’の外縁の間に位置させる。射出成形材料の使用量を増加させることにより、製造されるプラスチック製フレーム本体の緻密度を向上させ、密封効果を最適化することに役立つ。
【００３３】
本開示の方法では、３Ｄガラス製カバープレート１０とプラスチック製フレーム本体２０との間の結合力をさらに向上させるために、ガラス製カバープレート１０の湾曲部分の内側又は側縁の内側にリブがさらに形成され、射出成形材料を充填する過程において、プラスチックを該リブの外周に被覆させて、ガラス製カバープレート１０とプラスチック製フレーム本体２０との間の結合面積を増加させ、結合力を向上させる。
【００３４】
本開示の方法では、本開示の１つの実施例のように、該方法は、ステップ（１）において、前記３Ｄガラス製カバープレートの縁面に活性化剤を塗布するステップの前に、少なくともガラス製カバープレートの縁面にインクを塗布し、硬化するステップをさらに含む。３Ｄガラス−金属複合体の用途に応じて、３Ｄガラス製カバープレートのどの部位にインクを塗布するかを決定してよく、例えば、３Ｄガラス−金属複合体がフロントディスプレイのカバープレート筐体として用いられる場合、３Ｄガラス製カバープレートの縁部のみにインクを塗布し、主にＩＴＯ回路を遮断する役割を果たし、３Ｄガラス−金属複合体がバックディスプレイの筐体として用いられる場合、３Ｄガラス製カバープレートの内面（内面の縁部を含む）にインクを塗布し、主にバックディスプレイのカバープレートの３Ｄガラス−金属複合体の色を表示する役割を果たす。
【００３５】
本開示の方法において、ステップ（１）では、ガラス製カバープレートと金属基材との間の結合力を向上させると共に、ディスプレイ壊れのリスクを低下させるために、３Ｄガラス製カバープレートは、表面粗度を向上させるように、縁面に対して粗化処理を行っている３Ｄガラス製カバープレートである。粗化処理は、当業者によく知られているため、ここで説明を省略する。
【００３６】
本開示の方法において、ステップ（１）では、インクについては、特定の限定がなく、本分野の慣用の様々なインクであってよく、本開示の１つの実施例のように、インクは、ＵＶインク又は熱硬化インクである。塗布方式については、特定の限定がなく、塗布可能な任意の方式であってよい。生産しやいために、本開示の１つの実施例によれば、インクの塗布方式は、スクリーン印刷であり、インクのスクリーン印刷厚さが５〜１５μｍである。具体的なスクリーン印刷方法は、当業者によく知られているため、ここで説明を省略する。インクを塗布した後に行われる硬化の条件については、特定の限定がなく、インクの種類に応じて選択してよく、いずれも本分野の慣用の様々な条件であり、インクがＵＶインクである場合、硬化の方式は露光であり、露光条件は、パワーが５００〜１２００ｋＷで、時間が１〜５ｍｉｎであることを含み、インクが熱硬化インクである場合、硬化の方式は乾燥であり、乾燥の条件は、温度が８０〜９０℃で、時間が５０〜１００ｍｉｎであることを含む。
【００３７】
本開示の方法において、３Ｄガラス製カバープレートと金属基材との間の結合力を明らかに向上させると共に、ディスプレイ壊れのリスクを明らかに低下させるために、本開示の１つの実施例によれば、ステップ（１）では、活性化剤は、活性化成分、希釈剤及び硬化剤を含み、前記活性化剤の重量を基準に、前記活性化成分の含有量が８０〜９４重量％であり、さらに８５〜９１重量％であり、前記希釈剤の含有量が５〜１９重量％であり、さらに６〜１０重量％であり、前記硬化剤の含有量が１〜１０重量％であり、さらに３〜５重量％である。
【００３８】
本開示の１つの実施例によれば、前記活性化成分は、ポリウレタン、エポキシ樹脂、ポリイミド及びポリアクリル酸エステルのうちの少なくとも１種である。
【００３９】
本開示の１つの実施例によれば、前記希釈剤は、アセトン、酢酸エチル及びエチルアセテートのうちの少なくとも１種である。
【００４０】
本開示の１つの実施例によれば、前記硬化剤は、エチレンジアミン、エチレングリコール、グリセリン及びジエチレントリアミンのうちの少なくとも１種である。
【００４１】
本開示の方法において、３Ｄガラス製カバープレートと金属フレームとの間の結合力をさらに向上させると共に、ディスプレイ壊れのリスクをさらに低下させるために、本開示の１つの実施例によれば、活性化剤の塗布厚さが５〜１５μｍである。塗布の方式は、スクリーン印刷であってよい。スクリーン印刷の方法は、３００〜３８０メッシュのスクリーン版を用いて、２層往復印刷することを含んでよく、具体的な操作方法は、当業者によく知られているため、ここで説明を省略する。
【００４２】
本開示の方法において、ステップ（１）では、活性化剤を塗布した後に行われる乾燥の条件については、特定の限定がなく、本分野の慣用の様々な条件であり、好ましくは、乾燥の条件は、温度が７５〜９０℃で、時間が４０〜１２０ｍｉｎであることを含む。最大の効果を達成するために、乾燥後に、できるだけ早く射出成形を行うべきであり、貯蔵期間が長いほど、要求する射出成形の温度が高い。
【００４３】
本開示の方法において、ステップ（２）では、金属フレームの基材については、特定の限定がなく、本分野の慣用の様々な金属基材であってよく、本開示の１つの実施例によれば、金属基材は、ステンレス基材又はアルミニウム合金基材である。
【００４４】
従来技術における金属フレームは、一般に、ステンレス又はアルミニウム合金に対して加工成形、研磨、化学研磨、ショットブラスト処理、陽極酸化処理及び膜付け処理を順に行う方法で製造され、ガラス製カバープレートと金属基材との間の結合力をさらに向上させると共に、ディスプレイ壊れのリスクをさらに低下させるために、本開示の１つの実施例によれば、金属フレームは、ステンレス又はアルミニウム合金に対して加工成形、研磨、化学研磨、ショットブラスト処理、陽極酸化処理、細孔処理及び膜付け処理（金属フレームに対して膜付けを行うのは、陽極酸化皮膜層のすり傷を防止するためである）を順に行う方法で製造される。陽極酸化処理後に細孔前処理を追加することにより、陽極酸化皮膜層の表面層にミクロンオーダの大きい腐食孔がさらに形成され、このような腐食による孔再形成により、後続の成形過程において、プラスチック材料は、射出成形中に基材の表面の孔に、より容易に直接入って、プラスチック製フレーム本体を形成した後に基材とよりよく結合され、ガラス製カバープレートと金属基材との間の結合力をさらに向上させることができる。
【００４５】
本開示の１つの実施例によれば、細孔処理の方式は、陽極酸化処理により得られた基材をエッチング液に浸漬し、陽極酸化皮膜層の表面層に孔径が２００ｎｍ〜２０００ｎｍの腐食孔を形成することである。エッチング液は、陽極酸化皮膜層を腐食する溶液であってよく、例えば、一般的に、酸化アルミニウムを溶解できる溶液で濃度を調節すればよく、酸／アルカリエッチング液であってよく、例えば、ｐＨが１０〜１３の溶液から選択されてよい。本開示の１つの実施例によれば、エッチング液は、ｐＨが１０〜１３の単一アルカリ性溶液又は複合緩衝溶液であってよく、ｐＨが１０〜１３の単一アルカリ性溶液は、Ｎａ２ＣＯ３、ＮａＨＣＯ３、ＮａＯＨ、Ｋ２ＣＯ３、ＫＨＣＯ３、ＫＯＨなどの水溶液であってよい。本開示の１つの実施例によれば、エッチング液は、Ｎａ２ＣＯ３及び／又はＮａＨＣＯ３水溶液であり、腐食孔を基材表面に均一に分布させ、かつ孔径を均一にし、ガラス製カバープレートと基材との結合性能をよりよくすることができる。上記エッチング液の固体含有量は０．１〜１５重量％であってよい。複合緩衝溶液は、可溶性リン酸水素塩と可溶性アルカリとの混合溶液であってもよく、例えば、リン酸二水素ナトリウムと水酸化ナトリウムの水溶液であり、リン酸二水素ナトリウムと水酸化ナトリウムの水溶液の固体含有量は、０．１〜１５重量％であってよく、またＫ３ＰＯ４とＫ２ＨＰＯ４の水溶液であってよく、複合緩衝溶液は、アンモニア水溶液、ヒドラジン水溶液、ヒドラジン誘導体水溶液、水溶性アミン系化合物水溶液、ＮＨ３−ＮＨ４Ｃｌ水溶液などであってもよい。陽極酸化処理により得られた基材をエッチング液に浸漬することは、基材をエッチング液に繰り返して複数回浸漬することを含み、毎回の浸漬時間を１〜６０ｍｉｎとしてよく、毎回の浸漬後に、脱イオン水で洗浄し、浸漬の回数を２〜１０回としてよい。洗浄は、水洗槽に入れて１〜５ｍｉｎ洗浄することであってもよく、水洗槽に入れて１〜５ｍｉｎ放置することであってもよい。
【００４６】
加工成形、研磨、化学研磨、ショットブラスト処理、陽極酸化処理及び膜付け処理の方法については、特定の限定がなく、本分野の慣用の様々な方法であってよく、いずれも当業者によく知られ、例えば、ショットブラスト処理の条件は、ショットブラスト圧力が０．２３〜０．２５ＭＰａで、２〜４回往復し、インバータ周波数が１２〜２２Ｈｚであり、２０５セラミックス砂を用いてよく、揺動周波数が３３Ｈｚ（ショットブラスト機の固定周波数）であってよい。陽極酸化処理の条件は、電解液中の硫酸の濃度が１０〜３０重量％で、アルミニウムイオンの濃度が１０〜３０ｇ／Ｌで、温度が１５〜２５℃で、電流密度が０．６〜３Ａ／ｄｍ２で、電圧が１０〜２０Ｖで、酸化時間が３０ｍｉｎ〜５０ｍｉｎであることを含んでよい。
【００４７】
本開示の方法において、３Ｄガラス製カバープレートと金属基板との間の結合力をさらに向上させると共に、ディスプレイ壊れのリスクをさらに低下させるために、本開示の１つの実施例によれば、該方法は、ステップ（２）では、提供される金属フレームのプリフォームの上面に活性化剤を塗布し、乾燥するステップをさらに含む。用いられる活性化剤、活性化剤の塗布方式及び乾燥条件は上記説明を参照する。
【００４８】
本開示の方法では、本開示の１つの実施例によれば、ステップ（３）では、射出成形の方式は、常温射出成形であり、さらに、射出成形の条件は、射出成形の幅（射出成形後、ガラス製カバープレート１０の縁面と金属フレーム３０の外フレーム３１の上面との間の厚さ）が０．５〜１ｍｍで、金型の温度が１５〜３５℃で、射出成形材料の温度が２００〜３００℃であることを含む。
【００４９】
本開示の方法において、ガラス製カバープレートと金属基材との間の結合力を明らかに向上させると共に、ディスプレイ壊れのリスクを明らかに低下させるために、本開示の１つの実施例によれば、射出成形材料は、ポリアミド、ガラス繊維、ポリカーボネート及びポリフェニレンスルフィドのうちの少なくとも１種であり、さらに、ポリアミド、ポリカーボネート及びポリフェニレンスルフィドのうちの少なくとも１種とガラス繊維との混合物であり、さらに、ポリアミドとガラス繊維との混合物である。
【００５０】
本開示の１つの実施例によれば、ポリアミド、ポリカーボネート及びポリフェニレンスルフィドのうちの少なくとも１種の総重量とガラス繊維の重量との比が（０．５〜５）：１であり、さらに、（１〜３）：１である。当業者であれば、射出成形材料にポリアミド、ポリカーボネート及びポリフェニレンスルフィドのうちの１種が含まれる場合、ポリアミド、ポリカーボネート及びポリフェニレンスルフィドのうちの少なくとも１種の総重量が該種の重量であり、射出成形材料にポリアミド、ポリカーボネート及びポリフェニレンスルフィドのうちの２種以上が含まれる場合、ポリアミド、ポリカーボネート及びポリフェニレンスルフィドのうちの少なくとも１種の総重量が該２種以上の重量の和であることを理解すべきである。
【００５１】
本発明の方法において、上述したように、本発明の一実施形態によれば、ガラス製カバープレートの縁部に対して粗化処理を行うと共に、金属フレームに対して細孔処理を行うことにより、その表面に無数の細孔が形成され、処理後のガラス製カバープレートと金属フレームに活性化剤をスクリーン印刷し、さらに常温射出成形の方式でガラス製カバープレートを金属フレーム内に配置して、金属基材、プラスチック、ガラス製カバープレートの段差なしの結合を実現する。
【００５２】
本開示の方法において、３Ｄガラス製カバープレートは、通常の加工方法を用いて製造される３Ｄガラス製カバープレートであってよく、例えば、通常の平面ガラスを用いて、ブランキング、熱間曲げ、研磨、強化などのプロセスにより製造され得る。利用可能な平面ガラス基板は、コーニングゴリラガラス４、コーニングゴリラガラス３、旭ガラス、ショットガラスなどを含むが、これらに限定されず、本開示の１つの実施例によれば、前記ガラスの基本的な厚さが０．５〜０．８ｍｍである。
【００５３】
３Ｄガラス製カバープレートの製造過程において、ブランキングとは、平面ガラスを所望の寸法の平面ガラス基板に切断することを指す。
【００５４】
３Ｄガラス製カバープレートの製造過程において、熱間曲げは、ガラスを平面から曲面に変換させる過程であり、予熱（少なくとも連続的な３つの加熱段階）、プレス成形（少なくとも２つの連続的な昇圧プレス成形段階と少なくとも１つの圧力保持プレス成形段階）及び冷却（少なくとも２つの連続的な冷却段階）という３つの段階を含み、熱間曲げの条件について本分野の一般的なプロセスを参照してよい。
【００５５】
３Ｄガラス製カバープレートの製造過程において、研磨とは、機械的作用を用いて加工部品の表面粗度を低減して、明るく、平坦な表面を得る加工方法を指し、その一般的なプロセス手段は、回転している研磨ブラシホイールを加工部品に押し付けて、研磨剤により加工部品の表面に対してローリング及び微量切削を行うことであり、通常、研磨後のガラスの表面粗度がＲａ＜０．２μｍに達するべきであることが要求される。
【００５６】
３Ｄガラス製カバープレートの製造過程において、強化とは、ガラスの表面のナトリウムイオンとカリウムイオンに対してイオン交換を行って強化層を形成し、ガラスの硬度を向上させるステップを指し、強化過程は、硝酸カリウム溶融塩で行われてよく、そのプロセス条件は、ガラスを３８０℃〜４５０℃に加熱された高純度の硝酸カリウム溶融塩に浸漬し、４〜１０時間維持することを含み、製造される３Ｄガラス製カバープレートの曲げ強度は、６００〜８００ＭＰａに達することができる。
【００５７】
本開示の１つの実施例によれば、３Ｄガラス製カバープレート（特に、３Ｄガラス製カバープレートがフロントディスプレイのカバープレート筐体とする場合）は、ＯＧＳ（Ｏｎｅ  Ｇｌａｓｓ  Ｓｏｌｕｔｉｏｎというタッチパネルであり、１枚のガラスは、保護ガラスとタッチセンサとして二重の役割を果たす）タッチスクリーン強化ガラスであり、製品の厚さを減少させ、射出成形の温度がタッチスクリーンに影響を与えるという障壁を打破し、ガラス製カバープレートと金属フレームを一体として成形させることにより、製品の工程を減少させ、コストを低減し、製品の性能を向上させると共に、製品の外観を装飾し、製品をより軽薄、実用的にすることができる。
【００５８】
本開示の第３の態様は、本開示に記載の方法で製造される３Ｄガラス−金属複合体を提供する。
【００５９】
本開示の第４の態様は、本開示に係る３Ｄガラス−金属複合体である筐体を含む電子製品を提供する。
【００６０】
電子製品については、特別な限定がなく、該電子製品が３Ｄガラス製カバープレートと金属フレームを有すればよく、前記電子製品は、携帯電話、タブレットコンピュータ、ゲーム機、腕時計、ノートパソコン、デスクトップパソコン、テレビ又はメーターディスプレイである。前記３Ｄガラス−金属複合体は、電子製品のフロントディスプレイのカバープレート筐体、バックディスプレイのカバープレート筐体である。
【００６１】
以下、実施例により本開示を詳細に説明する。以下の実施例では、特に断らない限り、使用される試薬材料は、いずれも市場から入手でき、使用される全ての方法は本分野の一般的な方法である。
【００６２】
ポリウレタンは、デュポン社から購入され、グレードがＰＡ６６ＨＴＮ５０１である。
【００６３】
エポキシ樹脂は、デュポン社から購入され、グレードがＰＫＨＨである。
【００６４】
ポリイミドは、デュポン社から購入され、グレードが２００Ｈである。
【００６５】
ポリアクリル酸エステルは、広州科泰化工有限公司から購入され、グレードが７７３２−１８−５である。
【００６６】
ポリアミドは、デュポン社から購入され、グレードが７３Ｇ２０Ｌである。
【００６７】
ガラス繊維は、デュポン社から購入され、グレードがＦＲ５３０ＮＣ０１０である。
【００６８】
ポリカーボネートは、デュポン社から購入され、グレードがＣＧ９４３である。
【００６９】
ポリフェニレンスルフィドは、デュポン社から購入され、グレードがＨＴＮ５２Ｇ３５ＨＳＬである。
【００７０】
ショットブラスト処理の条件は、２０５セラミックス砂を用い、ショットブラスト圧力が０．２４ＭＰａで、３回往復し、インバータ周波数が１８Ｈｚで、揺動周波数が３３Ｈｚであることを含む。
【００７１】
以下の実施例及び比較例に用いられる３Ｄガラス構造は、図４に示すとおりであり、製造方法は、以下のとおりである。
【００７２】
（１）平面ガラス（ゴリラガラス４）を、長さ、幅、厚さが１５５＊７５＊０．５ｍｍの平面ガラス基板に切断し、前記平面ガラス基板を成形金型に入れ、一次成形金型を成形炉に入れて、それぞれプロセス条件が以下の表に示すような４段階の予熱、３段階のプレス成形及び２段階の冷却を順に経て、曲面ガラスブランクを形成して、３Ｄガラスブランクを得る。
【表１】
2020532009.tif 000003
【００７３】
プレス成形１〜２における圧力は、低から高へと徐々に増加し、プレス成形３の圧力は一定であり、以上の表に記載されているプレス成形１〜２における圧力は、この範囲の最大圧力である。
【００７４】
（２）３Ｄガラスブランクに対して研磨処理を行い、表面粗度Ｒａ＜０．２μｍの条件に達し、３Ｄガラスのプリフォームを得る。
【００７５】
（３）３Ｄガラスのプリフォームに対して強化処理を行い、３Ｄガラスのプリフォームを３８０℃に加熱し、温度が４２０℃で純度が９５％の硝酸カリウム溶融塩に５ｈ浸漬して取り出し、３８０℃の加熱炉に入れてアニール処理を行って、曲げ強度が７５０ＭＰａの３Ｄガラス製カバープレートを得て、該３Ｄガラス製カバープレートは、長さ、幅、高さが１４８ｍｍ＊７３ｍｍ＊２．４ｍｍであり、縁面の厚さが０．５ｍｍである。
【００７６】
以下の実施例及び比較例に用いられるアルミニウム合金製フレームのプリフォーム構造は、図５に示すとおりであり、具体的な構造は、以下のとおりである。
該アルミニウム合金製フレームのプリフォームは、前記製造される３Ｄガラス製カバープレート構造に合わせ、一体に成形される内フレーム３２、外フレーム３１及び保留部分３３を含み、外フレーム３１（保留部分が計算されていない）の上面の幅が前記３Ｄガラス製カバープレートの幅より０．８ｍｍ大きく、内フレーム３２の上面の幅が２ｍｍであり、内フレーム３２の上面が外フレーム３１の上面より１．１ｍｍ高く、前記保留部分３３の幅が以下の実施例を参照することが予想される。
【００７７】
以下の実施例及び比較例に用いられる射出成形金型は以下のように説明される。
【００７８】
前記射出成形金型は、雌型及び雄型を含み、前記雌型の内部には、前記３Ｄガラス製カバープレートの外面の構造に合わせる内面があり、前記雄型は、側壁構造が前記金属フレームのプリフォームの内壁に合わせる柱状インサートを含み、前記金属フレームのプリフォームは、前記柱状インサートに柔軟に嵌設でき、かつ前記柱状インサートの上面は、前記３Ｄガラス製カバープレートの内面構造に合わせ、前記雄型は、前記柱状インサートに嵌設でき、かつ前記柱状インサートに対して上下に移動できる環状インサートをさらに含み、前記環状インサートが柱状インサートに嵌設されて対応する雄型を形成し、該雄型において前記金属フレームのプリフォームの構造に合わせる環状溝が形成される。
【実施例１】
【００７９】
（１）前記製造される３Ｄガラス製カバープレートの縁面に対して粗化処理を行い、７０Ｔのスクリーン版を用いて前記３Ｄガラス製カバープレートの縁面にＵＶインクをスクリーン印刷し、ＵＶインクのスクリーン印刷厚さを１０μｍにし、その後に９００ｋＷの露光装置で、３ｍｉｎ露光し、３８０メッシュのスクリーン版で活性化剤をＵＶインクにスクリーン印刷し、活性化剤のスクリーン印刷厚さを１０μｍにし、その後にガラスを９０℃のトンネル乾燥機に入れて９０ｍｉｎ乾燥させ、活性化剤は、ポリウレタン系であり、ポリウレタン、アセトン及びエチレンジアミンを含み、前記活性化剤の重量を基準に、ポリウレタン、アセトン及びエチレンジアミンの含有量がそれぞれ８８重量％、８重量％及び４重量％である。
【００８０】
（２）アルミニウム合金に対して加工成形、研磨、化学研磨、ショットブラスト処理、陽極酸化処理、細孔処理及び膜付け処理を順に行って、アルミニウム合金製フレームのプリフォーム（構造について、上記説明を参照し、保留部分の幅が１．５ｍｍである）を得て、その後にステップ（１）と同じ活性化剤をアルミニウム合金製フレームのプリフォームの上面に塗布し、塗布の厚さを１０μｍにし、８０℃で９０ｍｉｎ乾燥させ、陽極酸化処理の条件は、電解液中の硫酸の濃度が２０重量％で、アルミニウムイオンの濃度が２０ｇ／Ｌで、温度が２０℃で、電流密度が１．５Ａ／ｄｍ２で、電圧が１５Ｖで、酸化時間が４０ｍｉｎであることを含み、細孔処理の条件は、基材をｐＨが１２、１０重量％の炭酸ナトリウム溶液に浸漬し、５ｍｉｎ後に取り出し、水の入ったビーカーに入れて１ｍｉｎ浸漬し、このように５回繰り返し、最後に水で浸漬した後、乾燥することを含む。
【００８１】
（３）ステップ（１）で得られた３Ｄガラス製カバープレートを前記雌型に入れて、ステップ（２）で得られたアルミニウム合金製フレームのプリフォームを前記雄型の環状溝に入れて、前記雌型と雄型を型締めして、３Ｄガラス製カバープレートと前記アルミニウム合金製フレームのプリフォームとの間の隙間に射出成形材料（射出成形材料は、ポリアミドとガラス繊維を２：１の重量比で混合し、かつ乾燥箱に入れて２５０℃まで予熱して得られるものである）を充填して、射出成形材料で３Ｄガラス製カバープレートと前記アルミニウム合金製フレームのプリフォーム（３Ｄガラス製カバープレートの内壁、柱状インサートの外壁、及びアルミニウム合金製フレームのプリフォームの上面の間に形成された環状中空キャビティを含み、以下、同じである）との間の隙間を満たし、かつ射出成形材料の外縁を前記３Ｄガラス製カバープレートの外面から突出させ、前記アルミニウム合金製フレームのプリフォームの外縁の内部に位置させ、かつ射出成形して（射出成形の幅が０．８ｍｍで、金型の温度が３０℃で、射出成形材料の温度が２５０℃である）３Ｄガラス−金属複合体のプリフォームを得る。
【００８２】
（４）ＣＮＣプロセスを用いて、３Ｄガラス−金属複合体のプリフォームにおけるアルミニウム合金製フレームの保留部分及びプラスチック製フレーム本体の突出した部分を除去することにより、３Ｄガラス製カバープレート、プラスチック製フレーム本体及び金属フレームの外周が３Ｄガラス製カバープレートの湾曲度に沿って段差なく滑らかに連続して、３Ｄガラス−金属複合体製品Ａ１を得る。
【実施例２】
【００８３】
（１）前記製造される３Ｄガラス製カバープレートの縁面に対して粗化処理を行い、７０Ｔのスクリーン版を用いて前記３Ｄガラス製カバープレートの縁面に熱硬化インクをスクリーン印刷し、熱硬化インクのスクリーン印刷厚さを１５μｍにし、その後に８０℃の乾燥箱に入れて９０ｍｉｎ乾燥させ、３００メッシュのスクリーン版で活性化剤を熱硬化インクにスクリーン印刷し、活性化剤のスクリーン印刷厚さを１５μｍにし、その後にガラスを８０℃のトンネル乾燥機に入れて１１０ｍｉｎ乾燥させ、活性化剤は、ポリウレタン系であり、ポリウレタン、酢酸エチル及びエチレングリコールを含み、前記活性化剤の重量を基準に、ポリウレタン、酢酸エチル及びエチレングリコールの含有量がそれぞれ８５重量％、１０重量％及び５重量％である。
【００８４】
（２）アルミニウム合金に対して加工成形、研磨、化学研磨、ショットブラスト処理、陽極酸化処理、細孔処理及び膜付け処理を順に行って、アルミニウム合金製フレームのプリフォーム（構造について、上記説明を参照し、保留部分の幅が１．５ｍｍである）を得て、その後にステップ（１）と同じ活性化剤をアルミニウム合金製フレームのプリフォームの上面に塗布し、塗布の厚さを１５μｍにし、７５℃で１１０ｍｉｎ乾燥させ、陽極酸化処理の条件は、電解液中の硫酸の濃度が１５重量％で、アルミニウムイオンの濃度が２８ｇ／Ｌで、温度が１５℃で、電流密度が１Ａ／ｄｍ２で、電圧が１０Ｖで、酸化時間が５０ｍｉｎであることを含み、細孔処理の条件は、基材をｐＨが１０、１５重量％の炭酸水素ナトリウム溶液に浸漬し、５ｍｉｎ後に取り出し、水の入ったビーカーに入れて１ｍｉｎ浸漬し、このように５回繰り返し、最後に水で浸漬した後、乾燥することを含む。
【００８５】
（３）ステップ（１）で得られた３Ｄガラス製カバープレートを前記雌型に入れて、ステップ（２）で得られたアルミニウム合金製フレームのプリフォームを前記雄型の環状溝に入れて、前記雌型と雄型を型締めして、３Ｄガラス製カバープレートと前記アルミニウム合金製フレームのプリフォームとの間の隙間に射出成形材料（射出成形材料は、ポリアミドとガラス繊維を１：１の重量比で混合し、かつ乾燥箱に入れて３００℃まで予熱して得られるものである）を充填して、射出成形材料で３Ｄガラス製カバープレートと前記アルミニウム合金製フレームのプリフォームとの間の隙間を満たし、かつ射出成形材料の外縁を前記３Ｄガラス製カバープレートの外面から突出させ、前記アルミニウム合金製フレームのプリフォームの外縁の内部に位置させ、かつ射出成形して（射出成形の幅が１ｍｍで、金型の温度が１５℃で、射出成形材料の温度が３００℃である）３Ｄガラス−金属複合体のプリフォームを得る。
【００８６】
（４）ＣＮＣプロセスを用いて、３Ｄガラス−金属複合体のプリフォームにおけるアルミニウム合金製フレームの保留部分及びプラスチック製フレーム本体の突出した部分を除去することにより、３Ｄガラス製カバープレート、プラスチック製フレーム本体及び金属フレームの外周が３Ｄガラス製カバープレートの湾曲に沿って段差なく滑らかに連続して、３Ｄガラス−金属複合体製品Ａ２を得る。
【実施例３】
【００８７】
（１）前記製造される３Ｄガラス製カバープレートの縁面に対して粗化処理を行い、７０Ｔのスクリーン版を用いて前記３Ｄガラス製カバープレートの縁面に熱硬化インクをスクリーン印刷し、熱硬化インクのスクリーン印刷厚さを５μｍにし、その後に９０℃の乾燥箱に入れて６０ｍｉｎ乾燥させ、３００メッシュのスクリーン版で活性化剤を熱硬化インクにスクリーン印刷し、活性化剤のスクリーン印刷厚さを８μｍにし、その後にガラスを８０℃のトンネル乾燥機に入れて５０ｍｉｎ乾燥させ、活性化剤は、ポリウレタン系であり、ポリウレタン、エチルアセテート及びジエチレントリアミンを含み、前記活性化剤の重量を基準に、ポリウレタン、エチルアセテート及びジエチレントリアミンの含有量がそれぞれ９１重量％、６重量％及び３重量％である。
【００８８】
（２）アルミニウム合金に対して加工成形、研磨、化学研磨、ショットブラスト処理、陽極酸化処理、細孔処理及び膜付け処理を順に行って、アルミニウム合金製フレームのプリフォーム（構造について、上記説明を参照し、保留部分の幅が１．５ｍｍである）を得て、その後にステップ（１）と同じ活性化剤をアルミニウム合金製フレームのプリフォームの上面に塗布し、塗布の厚さを５μｍにし、９０℃で６０ｍｉｎ乾燥させ、陽極酸化処理の条件は、電解液中の硫酸の濃度が２５重量％で、アルミニウムイオンの濃度が１５ｇ／Ｌで、温度が２５℃で、電流密度が２．５Ａ／ｄｍ２で、電圧が２０Ｖで、酸化時間が３０ｍｉｎであることを含み、細孔処理の条件は、基材をｐＨが１０、１５重量％の炭酸水素ナトリウム溶液に浸漬し、５ｍｉｎ後に取り出し、水の入ったビーカーに入れて１ｍｉｎ浸漬し、このように５回繰り返し、最後に水で浸漬した後、乾燥することを含む。
【００８９】
（３）ステップ（１）で得られた３Ｄガラス製カバープレートを前記雌型に入れて、ステップ（２）で得られたアルミニウム合金製フレームのプリフォームを前記雄型の環状溝に入れて、前記雌型と雄型を型締めして、３Ｄガラス製カバープレートと前記アルミニウム合金製フレームのプリフォームとの間の隙間に射出成形材料（射出成形材料は、ポリアミドとガラス繊維を３：１の重量比で混合し、かつ乾燥箱に入れて２００℃まで予熱して得られるものである）を充填して、射出成形材料で３Ｄガラス製カバープレートと前記アルミニウム合金製フレームのプリフォームとの間の隙間を満たし、かつ射出成形材料の外縁を前記３Ｄガラス製カバープレートの外面から突出させ、前記アルミニウム合金製フレームのプリフォームの外縁の内部に位置させ、かつ射出成形して（射出成形の幅が０．５ｍｍで、金型の温度が３５℃で、射出成形材料の温度が２００℃である）３Ｄガラス−金属複合体のプリフォームを得る。
【００９０】
（４）ＣＮＣプロセスを用いて、３Ｄガラス−金属複合体のプリフォームにおけるアルミニウム合金製フレームの保留部分及びプラスチック製フレーム本体の突出した部分を除去することにより、３Ｄガラス製カバープレート、プラスチック製フレーム本体及び金属フレームの外周が３Ｄガラス製カバープレートの湾曲度に沿って段差なく滑らかに連続して、３Ｄガラス−金属複合体製品Ａ３を得る。
【実施例４】
【００９１】
実施例１の方法で３Ｄガラス−金属複合体製品Ａ４を製造するが、「活性化剤は、ポリウレタン系であり、ポリウレタン、アセトン及びエチレンジアミンを含み、前記活性化剤の重量を基準に、ポリウレタン、アセトン及びエチレンジアミンの含有量がそれぞれ８０重量％、１０重量％及び１０重量％である」という点で相違する。
【実施例５】
【００９２】
実施例１の方法で３Ｄガラス−金属複合体製品Ａ５を製造するが、活性化剤においてポリウレタンの代わりにエポキシ樹脂を用いるという点で相違する。
【実施例６】
【００９３】
実施例１の方法で３Ｄガラス−金属複合体製品Ａ６を製造するが、活性化剤においてポリウレタンの代わりにポリイミドを用いるという点で相違する。
【実施例７】
【００９４】
実施例１の方法で３Ｄガラス−金属複合体製品Ａ７を製造するが、活性化剤においてポリウレタンの代わりにポリアクリル酸エステルを用いるという点で相違する。
【実施例８】
【００９５】
実施例１の方法で３Ｄガラス−金属複合体製品Ａ８を製造するが、ステップ（２）では、射出成形の前にアルミニウム合金製フレームの上面に活性化剤を塗布しないという点で相違する。
【実施例９】
【００９６】
実施例１の方法で３Ｄガラス−金属複合体製品Ａ９を製造するが、アルミニウム合金製フレームの製造過程において細孔処理を行わないという点で相違する。
【実施例１０】
【００９７】
実施例１の方法で３Ｄガラス−金属複合体製品Ａ１０を製造するが、射出成形材料がポリカーボネートとガラス繊維とを２：１の重量比で混合したものであるという点で相違する。
【実施例１１】
【００９８】
実施例１の方法で３Ｄガラス−金属複合体製品Ａ１１を製造するが、射出成形材料がポリフェニレンスルフィドとガラス繊維とを２：１の重量比で混合したものであるという点で相違する。
【実施例１２】
【００９９】
実施例１の方法で３Ｄガラス−金属複合体製品Ａ１２を製造するが、射出成形材料がポリアミドとガラス繊維とを０．５：１の重量比で混合したものであるという点で相違する。
【実施例１３】
【０１００】
実施例１の方法で３Ｄガラス−金属複合体製品Ａ１３を製造するが、射出成形材料がポリフェニレンスルフィドであるという点で相違する。
【実施例１４】
【０１０１】
実施例１の方法で３Ｄガラス−金属複合体製品Ａ１４を製造するが、射出成形材料がポリアミドであるという点で相違する。
【実施例１５】
【０１０２】
実施例１の方法で３Ｄガラス−金属複合体製品Ａ１５を製造するが、射出成形材料がポリカーボネートであるという点で相違する。
【実施例１６】
【０１０３】
実施例１の方法で３Ｄガラス−金属複合体製品Ａ１６を製造するが、射出成形材料がガラス繊維であるという点で相違する。
【実施例１７】
【０１０４】
実施例１の方法で３Ｄガラス−金属複合体製品Ａ１７を製造するが、「射出成形材料を充填する過程において、射出成形材料で３Ｄガラス製カバープレートと前記アルミニウム合金製フレームのプリフォームとの間の隙間を満たし、かつ射出成形材料の外縁が前記３Ｄガラス製カバープレートの外面から突出せず、３Ｄガラス製カバープレートの外面と面一である」という点で相違する。
【実施例１８】
【０１０５】
実施例１の方法で３Ｄガラス−金属複合体製品Ａ１８を製造するが、用いられるアルミニウム合金製フレームのプリフォームにおける内フレームの上面が外フレームの上面と面一であるという点で相違する。
（比較例１）
【０１０６】
実施例１の方法で行うが、「該方法は、
前記３Ｄガラス製カバープレートに対して粗化処理を行い、７０Ｔのスクリーン版を用いてガラスの縁部にＵＶインクをスクリーン印刷し、ＵＶインクのスクリーン印刷厚さを１０μｍにし、その後に９００ｋＷの露光装置で、３ｍｉｎ露光するステップ（１）と、
アルミニウム合金に対して加工成形、研磨、化学研磨、ショットブラスト処理、陽極酸化処理及び膜付け処理を順に行って、アルミニウム合金製フレームのプリフォームを得るステップ（２）と、
ステップ（１）で得られたガラス製カバープレートとステップ（２）で得られたアルミニウム合金基材製フレームとの間にプラスチックガスケットを設けて、ガラス製カバープレートとアルミニウム合金基材製フレームに接着剤を塗布し、ガラス製カバープレートをアルミニウム合金基材製フレームに配置し、その後に９０℃の乾燥箱に入れて３０ｍｉｎ乾燥させるステップ（３）とを含む」という点で相違する。３Ｄガラス−金属複合体Ｄ１を得る。
（試験例）
【０１０７】
３Ｄガラス−金属複合体Ａ１〜Ａ１８及びＤ１に対してそれぞれ以下の各項の性能試験を行う。
【０１０８】
１、平面度の測定：三次元測定機（ヘキサゴンから購入され、型番がＧｌｏｂａｌ  ｃｌａｓｓｉｃ  ０５０７０５である）を用いて各３Ｄガラス−金属複合体のガラス製カバープレートの表面の平面度を測定する。結果を表２に示す。
【０１０９】
２、鏡面推力の測定：万能材料試験機（ＩＮＳＴＲＯＮから購入され、型番が３３６９で、推進速度が１０ｍｍ／ｍｉｎである）を用いて各３Ｄガラス−金属複合体のガラス製カバープレートと金属フレームとの間の結合力を測定し、金属フレームを固定し、ガラスが壊れるか又はガラスが脱落するまでガラス製カバープレートを推進させる。３０回の平行な反復を行い、平均値を算出する。結果を表２に示す。
【０１１０】
３、各３Ｄガラス−金属複合体を完成品に組み立て、落下試験を行う：無負荷の落下試験を行い、高さを１ｍにする。落下試験後、製品に変形、圧痕及び損傷が出現しない最大回数を記録する。結果を表２に示す。
【０１１１】
４、温度衝撃試験：各３Ｄガラス−金属複合体をそれぞれ温度衝撃試験機（ＫＳＯＮ慶声公司から購入され、型番がＫＳＫＣ−４１５ＴＢＳである）に入れて、−４０℃で２ｈ放置し、８５℃で２ｈ放置し、これを１サイクルとし、合計で５つのサイクルを行い、その後に２５℃で４ｈ放置し、試験前／後に腐食、スポット、色褪せ、変色、ひび割れ、泡立ち、ねじれなどの不良現象と手の爪による擦り傷の現象がないと、合格である。結果を表２に示す。
【０１１２】
５、湿熱サイクル試験：各３Ｄガラス−金属複合体を５０℃、湿度が９５％の恒温恒湿室に入れて７２ｈ放置する。試験前／後に腐食、スポット、色褪せ、変色、ひび割れ、泡立ち、ねじれなどの不良現象と手の爪による擦り傷の現象がないと、合格である。結果を表２に示す。
【０１１３】
６、塩水噴霧試験：各３Ｄガラス−金属複合体を塩水噴霧室に入れ、温度が３５℃、湿度が９０％の条件で、ｐＨ値が６．８、５重量％のＮａＣｌ溶液で製品の表面を２ｈ噴霧し、その後に各製品を５０℃、湿度が９５％の恒温恒湿室に入れて２２ｈ放置し、これを１サイクルとし、合計で３つのサイクルを７２ｈ行う。その後に３８℃の温水で軽く洗い流し、かつ無塵布で拭き、常温で２ｈ放置した後にサンプルを検査し、膜層の外観に異常がなく、外観に明らかな変化（例えば、腐食、変色及び泡立ち等）がないと、合格である。結果を表２に示す。
【０１１４】
７、耐化学薬品性試験：それぞれ食用油、サンスクリーン剤、リップクリーム、ファンデーション、防虫剤、ハンドクリーム等を各３Ｄガラス−金属複合体に均一に塗り、温度が７０℃、湿度が９０％の恒温恒湿室に２４ｈ放置した後、２５℃で４ｈ放置し、アルコールで製品を拭き、明らかな残留痕跡がないと、合格である。結果を表２に示す。
【０１１５】
８、防水性能試験：ＩＰＸ７短時間浸水試験を行い、組み立てた完成品を水に３０ｍｉｎ浸し、加工部品の上部から水面までの深さが少なくとも１５０ｍｍであり、一番下の部位が１ｍの水圧を少なくとも受ける。水中から取り出し、加工部品を乾燥させ、３０ｍｉｎ放置した後、正常に動作すると合格である。結果を表２に示す。
【０１１６】
【表２】
2020532009.tif 000004
【０１１７】
表２から分かるように、本開示の方法は、製造される３Ｄガラス−金属複合体のガラス製カバープレートと金属基材製フレームとの間の結合力を大幅に向上させ、ガラス脱落のリスクと落下後のディスプレイ壊れのリスクを大幅に低下させ、製品の性能を顕著に向上させることができる。
【０１１８】
また、外観検査方法から分かるように、本開示の実施例１〜１８によって製造される３Ｄガラス−金属複合体の結合部分の寸法が完全に合わせ、ガラスと金属との間に組み立て段差、隙間があるという問題が存在しないが、引用文献１で製造される３Ｄガラス−金属複合体の結合部分には、ガラスと金属との間に明らかな組み立て隙間、段差があるという問題が存在する。
【０１１９】
以上、本開示の好ましい実施形態を詳細に説明したが、本開示は、これらに限定されない。本発明の技術思想の範囲内において、本開示の技術手段に対して様々な簡単な変形を行うことができ、各技術的特徴を任意の適切な方式で組み合わせることを含み、これらの簡単な変形及び組み合わせは、同様に、本開示に開示される内容と見なすべきであり、いずれも本開示の保護範囲に属する。
【符号の説明】
【０１２０】
１０は、３Ｄガラス製カバープレート、２０はプラスチック製フレーム本体、３０は金属フレーム、３０’は金属フレームのプリフォーム、３１は外フレーム、３２は内フレーム、３３は保留部分である。
【図１】
2020532009.tif 000005
【図２】
2020532009.tif 000006
【図３】
2020532009.tif 000007
【図４】
2020532009.tif 000008
【図５】
2020532009.tif 000009
【図６】
2020532009.tif 000010
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
３Ｄガラス製カバープレート（１０）、プラスチック製フレーム本体（２０）及び金属フレーム（３０）を含み、
前記金属フレーム（３０）の上面と前記３Ｄガラス製カバープレート（１０）の縁面が対向して設けられ、
前記プラスチック製フレーム本体（２０）の少なくとも一部が前記３Ｄガラス製カバープレート（１０）の縁面と前記金属フレーム（３０）の上面との間に形成され、かつ
前記３Ｄガラス製カバープレート（１０）、前記プラスチック製フレーム本体（２０）、前記金属フレーム（３０）の外周が前記３Ｄガラス製カバープレート（１０）の湾曲に沿って段差なく滑らかに連続する、
３Ｄガラス−金属複合体。
【請求項２】
前記金属フレーム（３０）は、一体に成形される、外フレーム（３１）と内フレーム（３２）とを含み、前記外フレーム（３１）と前記３Ｄガラス製カバープレート（１０）の縁面とは対向して設けられ、前記内フレーム（３２）は前記外フレーム（３１）の内側に形成され、
前記プラスチック製フレーム本体（２０）の外周と前記外フレーム（３１）の外周、および、前記プラスチック製フレーム本体（２０）の内周と前記内フレーム（３２）の内周、が対応して、かつ、前記３Ｄガラス製カバープレート（１０）と前記金属フレーム（３０）との間に形成されている、
請求項１に記載の３Ｄガラス−金属複合体。
【請求項３】
前記内フレーム（３２）の上面は、前記外フレーム（３１）の上面より高く、前記内フレーム（３２）の上面と前記外フレーム（３１）の上面が円弧状で連続して接続される、
請求項２に記載の３Ｄガラス−金属複合体。
【請求項４】
前記３Ｄガラス製カバープレート（１０）は、二重湾曲ガラス製カバープレートである、
請求項１〜３のいずれか１項に記載の３Ｄガラス−金属複合体。
【請求項５】
前記プラスチック製フレーム本体（２０）の材料は、ポリアミド、ガラス繊維、ポリカーボネート及びポリフェニレンスルフィドのうちの少なくとも１種である、
請求項１〜４のいずれか１項に記載の３Ｄガラス−金属複合体。
【請求項６】
前記金属フレーム（３０）の基材は、ステンレス基材又はアルミニウム合金基材である、請求項１〜５のいずれか１項に記載の３Ｄガラス−金属複合体。
【請求項７】
前記金属フレームの表面には、陽極酸化皮膜層が形成され、かつ前記陽極酸化皮膜層の表面層に細孔が形成され、前記プラスチック製フレーム本体の一部が前記細孔に充填される、
請求項１〜６のいずれか１項に記載の３Ｄガラス−金属複合体。
【請求項８】
外フレーム（３１）の上面の幅は、３Ｄガラス製カバープレート（１０）の縁面の幅より大きい、
請求項２又は３に記載の３Ｄガラス−金属複合体。
【請求項９】
前記プラスチック製フレーム本体（２０）の外周は、前記外フレーム（３１）の外周に対応し、前記プラスチック製フレーム本体（２０）の内周は、前記内フレーム（３２）の内周に対応する、請求項２又は３に記載の３Ｄガラス−金属複合体。
【請求項１０】
（１）３Ｄガラス製カバープレート（１０）を準備し、前記３Ｄガラス製カバープレートの縁面に活性化剤を塗布し、乾燥するステップと、
（２）金属フレーム（３０）の最終構造に対して前記金属フレーム（３０）の外周に沿って外向きに延伸する保留部分（３３）を保留する前記金属フレームのプリフォーム（３０’）を準備するステップと、
（３）ステップ（１）で得られた前記３Ｄガラス製カバープレート（１０）と前記金属フレームのプリフォーム（３０’）を射出成形金型内に入れ、前記金属フレームのプリフォーム（３０’）の上面と前記３Ｄガラス製カバープレート（１０）の縁面を対向して配置し、前記３Ｄガラス製カバープレート（１０）の縁面と前記金属フレームのプリフォーム（３０’）の上面との間に射出成形材料が充填され、前記３Ｄガラス製カバープレート（１０）の縁面と前記金属フレームのプリフォーム（３０’）の上面との間に少なくとも一部の射出成形材料が形成されるように、射出成形して３Ｄガラス−金属複合体のプリフォームを得るステップと、
（４）前記３Ｄガラス−金属複合体のプリフォームに対して切削処理を行い、前記金属フレームのプリフォーム（３０’）における保留部分（３３）を除去して、前記３Ｄガラス−金属複合体を得るステップと、を含む、
３Ｄガラス−金属複合体の製造方法。
【請求項１１】
前記金属フレームは、一体に成形される、前記３Ｄガラス製カバープレート（１０）の縁面と対向して設けられた外フレーム（３１）、及び前記外フレーム（３１）の内側に形成された内フレーム（３２）を含み、前記保留部分（３３）は、前記外フレーム（３１）の外周に形成され、前記内フレーム（３２）の上面は、前記外フレーム（３１）の上面より高く、前記内フレーム（３２）の上面と前記外フレーム（３１）の上面が円弧状で連続して接続される、
請求項１０に記載の方法。
【請求項１２】
前記金属フレーム（３０）の外縁に垂直で、外向きに延伸した方向に沿って、前記保留部分（３３）の幅は、１〜５ｍｍである、請求項１０又は１１に記載の方法。
【請求項１３】
前記射出成形材料を充填する過程において、前記射出成形材料で前記３Ｄガラス製カバープレート（１０）と前記金属フレームのプリフォーム（３０’）との間の隙間を満たし、かつ前記射出成形材料の外縁を前記３Ｄガラス製カバープレート（１０）の外面から突出させ、前記金属フレームのプリフォーム（３０’）の外縁の間に位置させる、
請求項１０〜１２のいずれか１項に記載の方法。
【請求項１４】
提供される前記金属フレームのプリフォーム（３０’）の上面に活性化剤を塗布し、乾燥するステップをさらに含む、請求項１０〜１３のいずれか１項に記載の方法。
【請求項１５】
前記３Ｄガラス製カバープレート（１０）の縁面に活性化剤を塗布するステップの前に、少なくともガラス製カバープレート（１０）の縁面にインクを塗布し、硬化させるステップをさらに含み、
前記インクは、ＵＶインク又は熱硬化型インクであり、
前記インクの塗布方式は、スクリーン印刷であり、スクリーン印刷のインクの厚さが５〜１５μｍである、
請求項１０〜１４のいずれか１項に記載の方法。
【請求項１６】
前記活性化剤は、活性化成分、希釈剤及び硬化剤を含み、前記活性化剤の重量を基準に、前記活性化成分の含有量が８０〜９４重量％であり、好ましくは、８５〜９１重量％であり、前記希釈剤の含有量が５〜１９重量％であり、好ましくは、６〜１０重量％であり、前記硬化剤の含有量が１〜１０重量％であり、好ましくは、３〜５重量％であり、
前記活性化成分は、ポリウレタン、エポキシ樹脂、ポリイミド及びポリアクリル酸エステルのうちの少なくとも１種であり、
前記希釈剤は、アセトン、酢酸エチル及びエチルアセテートのうちの少なくとも１種であり、
前記硬化剤は、エチレンジアミン、エチレングリコール、グリセリン及びジエチレントリアミンのうちの少なくとも１種であり、
前記活性化剤の塗布厚さが５〜１５μｍである、
請求項１０〜１４のいずれか１項に記載の方法。
【請求項１７】
前記金属フレーム（３０）の基材は、ステンレス基材又はアルミニウム合金基材であり、
前記金属フレーム（３０）は、ステンレス又はアルミニウム合金に対して、加工成形、研磨、化学研磨、サンドブラスト処理、陽極酸化処理、細孔処理及び膜付け処理を順に行う方法で製造される、
請求項１０〜１４のいずれか１項に記載の方法。
【請求項１８】
前記射出成形の条件は、射出成形の幅が０．５〜１ｍｍで、金型の温度が１５〜３５℃で、前記射出成形材料の温度が２００〜３００℃であることを含む、
請求項１０〜１４のいずれか１項に記載の方法。
【請求項１９】
筐体を含む電子機器であって、前記筐体は、請求項１〜９のいずれか１項に記載の３Ｄガラス−金属複合体であり、
前記電子機器は、携帯電話、タブレットコンピュータ、ゲーム機、腕時計、ノートパソコン、デスクトップパソコン、テレビ又はメーターディスプレイであり、
前記筐体は、前記電子機器のフロントディスプレイ筐体、バックディスプレイ筐体又は防水腕時計筐体である、
電子機器。
【手続補正２】
【補正対象書類名】明細書
【補正対象項目名】全文
【補正方法】変更
【補正の内容】
【発明の詳細な説明】
【技術分野】
【０００１】
(関連出願の相互参照)
本願は、出願番号が２０１７１０７４０９１８．３で、出願日が２０１７年０８月２５日の中国特許出願に基づいて提出され、かつ該中国特許出願の優先権を主張し、該中国特許出願の全ての内容は、参照として本願に組み込まれる。
【０００２】
本開示は、電子機器の技術分野に関し、具体的には、３Ｄガラス−金属複合体及びその製造方法並びに電子機器に関する。
【背景技術】
【０００３】
従来の技術では、ガラスフロントディスプレイと金属フレームの結合方式は、通常、接着剤による直接接着の組み立てであり、ガラスと金属フレームに接着剤を塗布することにより、組み立てられる。ガラスと金属フレームの結合方式は、金属基材とガラスの結合力の大きさを決定する。該方法で製造される３Ｄガラス−金属複合体は、以下の幾つかの欠点を有する。（１）ガラスと金属基材との間の結合力が小さく、緊密に結合できず、隙間が出て、防水できず、脱落しやすく、（２）接着は、段差なし結合を達成しないため、ガラスが突出し、３Ｄガラス−金属複合体の厚さを増加させるだけでなく、ディスプレイ壊れのリスクを増加させ、（３）製造工程が多いため、生産コストを増加させるだけでなく、不良率を向上させる。
【発明の概要】
【発明が解決しようとする課題】
【０００４】
本開示は、従来技術における上記欠点を克服するために、ガラスと金属基材との間の結合力が強く、ディスプレイ壊れのリスクが低く、防水性能が高い３Ｄガラス−金属複合体及びその製造方法並びに電子機器を提供することを目的とする。
【課題を解決するための手段】
【０００５】
上記目的を達成するために、本開示の第１の態様は、３Ｄガラス製カバープレート、プラスチック製フレーム本体及び金属フレームを含み、前記金属フレームの上面が前記３Ｄガラス製カバープレートの縁面と対向して設けられ、前記プラスチック製フレーム本体の少なくとも一部が前記３Ｄガラス製カバープレートの縁面と金属フレームの上面との間に形成され、かつ前記３Ｄガラス製カバープレート、前記プラスチック製フレーム本体及び前記金属フレームの外周が前記３Ｄガラス製カバープレートの湾曲度に沿って段差なく滑らかに連続する３Ｄガラス−金属複合体を提供する。
【０００６】
本開示の第２の態様は、（１）３Ｄガラス製カバープレートを提供し、前記３Ｄガラス製カバープレートの縁面に活性化剤を塗布し、乾燥するステップと、（２）金属フレームの最終構造に対して前記金属フレームの外周に沿って外向きに延伸する保留部分を保留する金属フレームのプリフォームを提供するステップと、（３）ステップ（１）で得られた３Ｄガラス製カバープレートと前記金属フレームのプリフォームを射出成形金型内に入れ、前記金属フレームのプリフォーム（３０’）の上面と前記３Ｄガラス製カバープレート（１０）の縁面とを対向して設け、３Ｄガラス製カバープレートの縁面と前記金属フレームのプリフォームの上面との間に、少なくとも一部が前記３Ｄガラス製カバープレート（１０）の縁面と金属フレームのプリフォーム（３０’）の上面との間に形成された射出成形材料を充填し、射出成形して３Ｄガラス−金属複合体のプリフォームを得るステップと、（４）前記３Ｄガラス−金属複合体のプリフォームに対して切削処理を行い、金属フレームのプリフォームにおける保留部分を除去して、前記３Ｄガラス−金属複合体を得るステップと、を含む３Ｄガラス−金属複合体の製造方法を提供する。
【０００７】
本開示の第３の態様は、上記方法で製造される３Ｄガラス−金属複合体を提供する。
【０００８】
本開示の第４の態様は、本開示に係る３Ｄガラス−金属複合体を含む電子機器を提供する。
【発明の効果】
【０００９】
本開示の３Ｄガラス−金属複合体では、３Ｄガラス製カバープレートと金属フレームとの間の結合力は大きく、かつ３Ｄガラス製カバープレートと金属フレームは、プラスチック製フレーム本体により結合され（射出成形、特に常温射出成形の方式で、プラスチックを中間体として用いて、金属基材と３Ｄガラス製カバープレートを結合することにより、両者間の結合力を大幅に向上させる）、結合力が強く、ディスプレイ壊れのリスクが低く、防水性能が高く、軽く、美しく、実用性が高いカバープレートとして組み立てることができ、かつその製造方法は、ディスプレイ接着工程を省略し、生産コストを低減し、機器の合格率を向上させる。
【００１０】
本開示の方法において、３Ｄガラス製カバープレートの縁部に活性化剤を塗布することにより、活性化剤の活性化成分と射出成形用のプラスチックとが架橋反応し、プラスチック製フレーム本体とガラス製カバープレート、プラスチック製フレーム本体と金属フレームの間の結合力を顕著に向上させ、ディスプレイ壊れのリスクを低下させることができる。
【００１１】
本開示の他の特徴及び利点は、以下の具体的な実施形態の部分で詳細に説明される。
【図面の簡単な説明】
【００１２】
本開示の上記及び／又は追加の態様と利点は、以下の図面を参照した実施例の説明から明らかになり、かつ理解しやすくなる。
【００１３】
【図１】本開示に係る３Ｄガラス−金属複合体の概略構成図である。
【図２】図１の側断面の概略構成図である。
【図３】図２におけるＡ部位の拡大概略構成図である。
【図４】本開示に係る３Ｄガラス製カバープレートの概略構成図である。
【図５】本開示に係る金属フレームのプリフォームの概略構成図である。
【図６】本開示に係る３Ｄガラス−金属複合体のプリフォームの概略構成図である。
【発明を実施するための形態】
【００１４】
本明細書で開示された範囲の上下限値及び任意の値は、該正確な範囲又は値に限定されず、これらの範囲又は値は、これらの範囲又は値に近い値を含むと理解すべきである。数値範囲について、各範囲の上下限値の間、各範囲の上下限値と単独な定点値の間、単独な定点値の間を組み合わせて１つ又は複数の新しい数値範囲を得ることができ、これらの数値範囲が本明細書で具体的に開示されているものと見なすべきである。
【００１５】
第１の態様では、本開示は、図１及び図２に示すように、３Ｄガラス製カバープレート１０、プラスチック製フレーム本体２０及び金属フレーム３０を含み、前記金属フレーム３０の上面と前記３Ｄガラス製カバープレート１０の縁面が対向して設けられ、前記プラスチック製フレーム本体２０の少なくとも一部が前記３Ｄガラス製カバープレート１０の縁面と金属フレーム３０の上面（前記３Ｄガラス製カバープレートに向かう側の表面）との間に形成され、かつ前記３Ｄガラス製カバープレート１０、前記プラスチック製フレーム本体２０及び前記金属フレーム３０の外周が前記３Ｄガラス製カバープレートの湾曲度に沿って段差なく滑らかに連続する３Ｄガラス−金属複合体を提供する。
【００１６】
本開示の３Ｄガラス−金属複合体では、当業者であれば、３Ｄガラス製カバープレートの縁面は、３Ｄガラスの熱間曲げ前の平面ガラスの（外周）側面を指し、平面ガラスの厚さ面となってよく、前記プラスチック製フレーム本体（硬化される、硬いプラスチック製フレーム本体）は、前記３Ｄガラス製カバープレートの縁面と金属フレームの上面との間に形成され、つまり、前記３Ｄガラス製カバープレート、前記プラスチック製フレーム本体及び前記金属フレームが順に設けられ、かつ三者の外周（３Ｄガラスに対して外向きに突出した側）が前記３Ｄガラス製カバープレートの湾曲度（ガラスが湾曲した後の延伸方向）に沿って段差なく滑らかに連続することを理解すべきである。
【００１７】
前記滑らかに連続することは、前記プラスチック製フレーム本体、前記金属フレーム及び前記３Ｄガラス製カバープレートの外周が同一の曲面に位置し、つまり、前記プラスチック製フレーム本体及び前記金属フレームの外周面が３Ｄガラス製カバープレートの外周に沿って延伸すると少なくとも理解されるべきである。
【００１８】
本開示の３Ｄガラス−金属複合体では、前記金属フレーム３０は、一体に成形される、上面が前記３Ｄガラス製カバープレート１０の縁面と対向して設けられた外フレーム３１と、前記外フレーム３１の内部に形成された内フレーム３２とを含む。このような構造では、外フレーム３１は、主に筐体として配置され、内フレーム３２は、内部部材構造に合わせるために用いられ、内フレーム３２に係合構造を形成して、内部部材の位置を固定することができ、該内フレーム３２及び外フレーム３１の下面は、さらに、他のフレームと接続される適合構造を組み合わせて形成することができる。３Ｄガラス製カバープレート１０と金属フレーム３０との間の結合力をさらに増加させるために、図３に示すように、本発明の１つの実施例によれば、前記プラスチック製フレーム本体２０は、外周が前記外フレーム３１の外周に対応し、内周が前記内フレーム３２の内周に対応して前記３Ｄガラス製カバープレート１０と前記金属フレーム３０との間に形成される。このような場合、プラスチック製フレーム本体２０と３Ｄガラス製カバープレート１０及び金属フレーム３０との間の結合面積を増加させ、さらに３Ｄガラス製カバープレート１０と金属フレーム３０との間の結合強度を増加させることに役立つ。
【００１９】
本開示の３Ｄガラス−金属複合体では、３Ｄガラス製カバープレート１０と金属フレーム３０との間の結合力をさらに増加させるために、図３に示すように、好ましくは、前記内フレーム３２の上面が前記外フレーム３１の上面より高く、好ましくは、前記内フレーム３２の上面と前記外フレーム３１の上面が円弧状で連続して接続される。このとき、外フレーム３１の上面の幅（外フレームの縁に垂直な延伸方向の長さ）は、３Ｄガラス製カバープレート１０の縁面の幅より大きいことにより、前記プラスチック製フレーム本体２０の充填空間を保留する。このような構造では、プラスチック製フレーム本体２０と金属フレーム３０との間の結合面積を増加させ、さらに３Ｄガラス製カバープレート１０と金属フレーム３０との間の結合強度を増加させることに役立つ。
【００２０】
本開示の３Ｄガラス−金属複合体では、３Ｄガラス製カバープレート１０、プラスチック製フレーム本体２０及び金属フレーム３０の厚さに対して特別な要求がなく、実際の必要に応じて対応する設計を行ってよもく、例えば、ガラス製カバープレート１０の厚さ（即ち、縁面の幅）は、０．３〜２ｍｍであってよく、このとき、ガラス製カバープレート１０の縁面と金属フレーム３０の外フレーム３１との間のプラスチック製フレーム本体２０の厚さは、０．５〜１ｍｍであり、金属フレーム３０の外フレーム３１の上面の幅は、ガラス製カバープレート１０の縁面の幅より０．５〜２ｍｍ大きく、金属フレーム３０の内フレーム３２の幅は、１〜２ｍｍであり、内フレーム３２の上面は、外フレーム３１の上面より０．１〜２．５ｍｍより高い。
【００２１】
本開示の３Ｄガラス−金属複合体では、３Ｄガラス製カバープレート１０は、単一湾曲ガラス製カバープレート（対向して設けられた１組の縁部が湾曲して形成される）であってもよく、二重湾曲ガラス製カバープレート（対向して設けられた２組の縁部が湾曲して形成される）であってもよい。好ましくは、前記３Ｄガラス製カバープレートは、金属フレームとの結合力がより均一であり、安定した二重湾曲ガラス製カバープレートである。
【００２２】
本開示の３Ｄガラス−金属複合体では、プラスチック製フレーム本体２０の材料は、熱可塑性樹脂であってもよく、熱硬化性樹脂であってもよい。前記熱可塑性樹脂は、ＰＣ、ＰＡ、ＰＰＳ、ＰＢＴなどから選択することができ、前記熱硬化性樹脂は、フェノール樹脂、エポキシ樹脂、フタル酸ジアリルなどから選択することができる。３Ｄガラス製カバープレートと金属フレームとの間の結合力を明らかに向上させると共に、ディスプレイ壊れのリスクを明らかに低下させるために、本開示の１つの実施例のように、プラスチック製フレーム本体の材料は、ポリアミド（ＰＡ）、ガラス繊維（ＧＦ）、ポリカーボネート（ＰＣ）及びポリフェニレンスルフィド（ＰＰＳ）のうちの少なくとも１種であり、本開示の別の実施例のように、プラスチック製フレーム本体の材料は、ポリアミド、ポリカーボネート及びポリフェニレンスルフィドのうちの少なくとも１種とガラス繊維との混合物であり、本開示のさらに別の実施例のように、プラスチック製フレーム本体の材料は、ポリアミドとガラス繊維との混合物である。
【００２３】
本開示の１つの実施例では、プラスチック製フレーム本体では、ポリアミド、ポリカーボネート及びポリフェニレンスルフィドのうちの少なくとも１種の総重量とガラス繊維の重量との比が（０．５〜５）：１である。さらに、本開示の別の実施例では、該比率は（１〜３）：１である。当業者であれば、プラスチック製フレーム本体にポリアミド、ポリカーボネート及びポリフェニレンスルフィドのうちの１種が含まれる場合、ポリアミド、ポリカーボネート及びポリフェニレンスルフィドのうちの少なくとも１種の総重量が該種の重量であり、プラスチック製フレーム本体にポリアミド、ポリカーボネート及びポリフェニレンスルフィドのうちの２種以上が含まれる場合、ポリアミド、ポリカーボネート及びポリフェニレンスルフィドのうちの少なくとも１種の総重量が該２種以上の重量の和であることを理解すべきである。本開示において、ポリアミド、ガラス繊維、ポリカーボネート及びポリフェニレンスルフィドは、いずれも市場から入手できる。
【００２４】
本開示の３Ｄガラス−金属複合体では、金属基材については、特定の限定がなく、本分野の慣用の様々な金属基材であってよく、本開示の１つの実施例では、金属基材は、ステンレス基材又はアルミニウム合金基材である。
【００２５】
本発明の３Ｄガラス−金属複合体では、３Ｄガラス製カバープレート１０と金属基材との間の結合力をさらに向上させると共に、ディスプレイ壊れのリスクを明らかに低下させるために、本開示の１つの実施例では、金属フレームの表面には、陽極酸化皮膜層が形成され、かつ該陽極酸化皮膜層の表面層に細孔が形成される。前記金属フレームは、ステンレス又はアルミニウム合金に対して加工成形、研磨、化学研磨、ショットブラスト処理、陽極酸化処理、細孔処理及び膜付け処理を順に行う方法で製造され得る。具体的なステップの詳細は、後述する対応内容を参照する。
【００２６】
第２の態様において、本開示は、（１）３Ｄガラス製カバープレート１０（図４に示す）を提供し、かつ前記３Ｄガラス製カバープレート１０の縁面に活性化剤を塗布し、乾燥するステップと、（２）金属フレーム３０の最終構造に対して前記金属フレーム３０の外周に沿って外向きに延伸する保留部分３３を保留する金属フレームのプリフォーム３０’（図５に示す）を提供するステップと、（３）ステップ（１）で得られた３Ｄガラス製カバープレート１０と前記金属フレームのプリフォーム３０’を射出成形金型内に入れ、３Ｄガラス製カバープレート１０の縁面と前記金属フレームのプリフォーム３０’の上面との間に、射出成形材料を充填し、射出成形により３Ｄガラス−金属複合体のプリフォーム（図６に示す）を得るステップと、（４）前記３Ｄガラス−金属複合体のプリフォームに対して切削処理を行い、金属フレームのプリフォーム３０’における保留部分３３を除去して、前記３Ｄガラス−金属複合体を得るステップと、を含む３Ｄガラス−金属複合体の製造方法を提供する。
【００２７】
本開示の発明者らは、ガラスと金属との間の結合力を検討する過程において、射出成形（射出成形材料を充填する）方式により、ガラスと金属との間の結合力を向上させることができるが、３Ｄガラスが平面ガラスとは異なり、３Ｄガラスの特別な構造、及び３Ｄガラス製カバープレートと金属フレームの加工中に存在する加工公差に鑑みて、３Ｄガラス製カバープレートと金属フレームの寸法を完全に合わせることが困難であり、射出成形後に、常に３Ｄ金属製カバープレート、プラスチック製フレーム本体及び金属フレームの外周に明らかな隙間と段差があり、機器の外観と密封性に影響を与える。この問題の存在に鑑みて、本開示の発明者らは、方法を再改善し、射出成形過程において金属フレームのプリフォームを用いるという解決手段を提供した。該金属フレームのプリフォームは、金属フレームの最終構造に対して前記金属フレームの外周に沿って外向きに延伸する保留部分を保留し、射出成形の過程において、保留部分は、外向きに溢れた射出成形材料に対して一定の遮断作用を果たし、さらに、射出成形材料を３Ｄガラス製基板と金属フレームとの間により緊密に硬化させて、安定して密封した構造を形成することができる。射出成形後、３Ｄガラス−金属複合体のプリフォームに対して切削処理を行い（即ち、ＣＮＣ加工を行い）、金属フレームのプリフォームにおける保留部分を除去する（同時にプラスチック製フレーム本体における余分な部分を除去する）ことにより、製造される３Ｄガラス−金属複合体の美しさを改善することに役立つ。
【００２８】
本開示の方法では、本開示の１つの実施例によれば、前記金属フレーム３０は、一体に成形される、前記３Ｄガラス製カバープレート１０の縁面と対向して設けられた外フレーム３１と、前記外フレーム３１の内部に形成された内フレーム３２とを含み、前記保留部分３３は、前記外フレーム３１の外周に形成される。本開示の１つの実施例によれば、前記内フレーム３２の上面は、前記外フレーム３１の上面より高く、前記内フレーム３２の上面と前記外フレーム３１の上面が円弧状で連続して接続される。このとき、外フレーム３１（保留部分を含まない）の上面の幅（外フレームの縁に垂直な延伸方向の長さ）は、３Ｄガラス製カバープレートの縁面の幅より大きいことにより、前記プラスチック製フレーム本体２０の充填空間を保留する。
【００２９】
本開示の１つの実施例によれば、前記射出成形金型は、雌型及び雄型を含み、前記雌型の内部には、前記３Ｄガラス製カバープレートの外面の構造に合わせる内面があり、前記雄型は、側壁構造が前記金属フレームのプリフォームの内壁に合わせる柱状インサートを含み、前記金属フレームのプリフォームは、前記柱状インサートに柔軟に嵌設でき、かつ前記柱状インサートの上面は、前記３Ｄガラス製カバープレートの内面構造に合わせる。前記雄型は、前記柱状インサートに嵌設でき、かつ前記柱状インサートに対して上下に移動できる環状インサートをさらに含み、前記環状インサートが柱状インサートに嵌設される場合、前記金属フレームのプリフォームの構造に合わせる環状溝が形成される。
【００３０】
本開示の方法では、前記ステップ（３）における３Ｄガラス−金属複合体を射出成形することは、前記ステップ（１）で得られた３Ｄガラス製カバープレート１０を前記雌型に入れることと、前記環状インサートを柱状インサートに嵌設して対応する雄型を形成し、前記金属フレームのプリフォーム３０’を前記雄型に入れることと、環状インサートを柱状インサートに沿って前記雌型と雄型の型締め状態になるまで移動させ、３Ｄガラス製カバープレートと前記金属フレームのプリフォームとの間の隙間（３Ｄガラス製カバープレートの内壁、柱状インサートの外壁と金属フレームのプリフォームとの間の空間）に射出成形材料を充填し、射出成形して３Ｄガラス−金属複合体を得ることとを含む。
【００３１】
本開示の方法では、前記金属フレームの外縁に垂直で、外向きに延伸した方向に沿って、前記保留部分３３の幅は、１〜５ｍｍである。
【００３２】
本開示の方法では、前記射出成形材料を充填する過程において、前記射出成形材料で３Ｄガラス製カバープレート１０と前記金属フレームのプリフォーム３０’との間の隙間を満たし、好ましくは、射出成形材料の外縁を前記３Ｄガラス製カバープレート１０の外面から突出させ、前記金属フレームのプリフォーム３０’の外縁の間に位置させる。射出成形材料の使用量を増加させることにより、製造されるプラスチック製フレーム本体の緻密度を向上させ、密封効果を最適化することに役立つ。
【００３３】
本開示の方法では、３Ｄガラス製カバープレート１０とプラスチック製フレーム本体２０との間の結合力をさらに向上させるために、ガラス製カバープレート１０の湾曲部分の内側又は側縁の内側にリブがさらに形成され、射出成形材料を充填する過程において、プラスチックを該リブの外周に被覆させて、ガラス製カバープレート１０とプラスチック製フレーム本体２０との間の結合面積を増加させ、結合力を向上させる。
【００３４】
本開示の方法では、本開示の１つの実施例のように、該方法は、ステップ（１）において、前記３Ｄガラス製カバープレートの縁面に活性化剤を塗布するステップの前に、少なくともガラス製カバープレートの縁面にインクを塗布し、硬化するステップをさらに含む。３Ｄガラス−金属複合体の用途に応じて、３Ｄガラス製カバープレートのどの部位にインクを塗布するかを決定してよく、例えば、３Ｄガラス−金属複合体がフロントディスプレイのカバープレート筐体として用いられる場合、３Ｄガラス製カバープレートの縁部のみにインクを塗布し、主にＩＴＯ回路を遮断する役割を果たし、３Ｄガラス−金属複合体がバックディスプレイの筐体として用いられる場合、３Ｄガラス製カバープレートの内面（内面の縁部を含む）にインクを塗布し、主にバックディスプレイのカバープレートの３Ｄガラス−金属複合体の色を表示する役割を果たす。
【００３５】
本開示の方法において、ステップ（１）では、ガラス製カバープレートと金属基材との間の結合力を向上させると共に、ディスプレイ壊れのリスクを低下させるために、３Ｄガラス製カバープレートは、表面粗度を向上させるように、縁面に対して粗化処理を行っている３Ｄガラス製カバープレートである。粗化処理は、当業者によく知られているため、ここで説明を省略する。
【００３６】
本開示の方法において、ステップ（１）では、インクについては、特定の限定がなく、本分野の慣用の様々なインクであってよく、本開示の１つの実施例のように、インクは、ＵＶインク又は熱硬化インクである。塗布方式については、特定の限定がなく、塗布可能な任意の方式であってよい。生産しやいために、本開示の１つの実施例によれば、インクの塗布方式は、スクリーン印刷であり、インクのスクリーン印刷厚さが５〜１５μｍである。具体的なスクリーン印刷方法は、当業者によく知られているため、ここで説明を省略する。インクを塗布した後に行われる硬化の条件については、特定の限定がなく、インクの種類に応じて選択してよく、いずれも本分野の慣用の様々な条件であり、インクがＵＶインクである場合、硬化の方式は露光であり、露光条件は、パワーが５００〜１２００ｋＷで、時間が１〜５ｍｉｎであることを含み、インクが熱硬化インクである場合、硬化の方式は乾燥であり、乾燥の条件は、温度が８０〜９０℃で、時間が５０〜１００ｍｉｎであることを含む。
【００３７】
本開示の方法において、３Ｄガラス製カバープレートと金属基材との間の結合力を明らかに向上させると共に、ディスプレイ壊れのリスクを明らかに低下させるために、本開示の１つの実施例によれば、ステップ（１）では、活性化剤は、活性化成分、希釈剤及び硬化剤を含み、前記活性化剤の重量を基準に、前記活性化成分の含有量が８０〜９４重量％であり、さらに８５〜９１重量％であり、前記希釈剤の含有量が５〜１９重量％であり、さらに６〜１０重量％であり、前記硬化剤の含有量が１〜１０重量％であり、さらに３〜５重量％である。
【００３８】
本開示の１つの実施例によれば、前記活性化成分は、ポリウレタン、エポキシ樹脂、ポリイミド及びポリアクリル酸エステルのうちの少なくとも１種である。
【００３９】
本開示の１つの実施例によれば、前記希釈剤は、アセトン、酢酸エチル及びエチルアセテートのうちの少なくとも１種である。
【００４０】
本開示の１つの実施例によれば、前記硬化剤は、エチレンジアミン、エチレングリコール、グリセリン及びジエチレントリアミンのうちの少なくとも１種である。
【００４１】
本開示の方法において、３Ｄガラス製カバープレートと金属フレームとの間の結合力をさらに向上させると共に、ディスプレイ壊れのリスクをさらに低下させるために、本開示の１つの実施例によれば、活性化剤の塗布厚さが５〜１５μｍである。塗布の方式は、スクリーン印刷であってよい。スクリーン印刷の方法は、３００〜３８０メッシュのスクリーン版を用いて、２層往復印刷することを含んでよく、具体的な操作方法は、当業者によく知られているため、ここで説明を省略する。
【００４２】
本開示の方法において、ステップ（１）では、活性化剤を塗布した後に行われる乾燥の条件については、特定の限定がなく、本分野の慣用の様々な条件であり、好ましくは、乾燥の条件は、温度が７５〜９０℃で、時間が４０〜１２０ｍｉｎであることを含む。最大の効果を達成するために、乾燥後に、できるだけ早く射出成形を行うべきであり、貯蔵期間が長いほど、要求する射出成形の温度が高い。
【００４３】
本開示の方法において、ステップ（２）では、金属フレームの基材については、特定の限定がなく、本分野の慣用の様々な金属基材であってよく、本開示の１つの実施例によれば、金属基材は、ステンレス基材又はアルミニウム合金基材である。
【００４４】
従来技術における金属フレームは、一般に、ステンレス又はアルミニウム合金に対して加工成形、研磨、化学研磨、ショットブラスト処理、陽極酸化処理及び膜付け処理を順に行う方法で製造され、ガラス製カバープレートと金属基材との間の結合力をさらに向上させると共に、ディスプレイ壊れのリスクをさらに低下させるために、本開示の１つの実施例によれば、金属フレームは、ステンレス又はアルミニウム合金に対して加工成形、研磨、化学研磨、ショットブラスト処理、陽極酸化処理、細孔処理及び膜付け処理（金属フレームに対して膜付けを行うのは、陽極酸化皮膜層のすり傷を防止するためである）を順に行う方法で製造される。陽極酸化処理後に細孔前処理を追加することにより、陽極酸化皮膜層の表面層にミクロンオーダの大きい腐食孔がさらに形成され、このような腐食による孔再形成により、後続の成形過程において、プラスチック材料は、射出成形中に基材の表面の孔に、より容易に直接入って、プラスチック製フレーム本体を形成した後に基材とよりよく結合され、ガラス製カバープレートと金属基材との間の結合力をさらに向上させることができる。
【００４５】
本開示の１つの実施例によれば、細孔処理の方式は、陽極酸化処理により得られた基材をエッチング液に浸漬し、陽極酸化皮膜層の表面層に孔径が２００ｎｍ〜２０００ｎｍの腐食孔を形成することである。エッチング液は、陽極酸化皮膜層を腐食する溶液であってよく、例えば、一般的に、酸化アルミニウムを溶解できる溶液で濃度を調節すればよく、酸／アルカリエッチング液であってよく、例えば、ｐＨが１０〜１３の溶液から選択されてよい。本開示の１つの実施例によれば、エッチング液は、ｐＨが１０〜１３の単一アルカリ性溶液又は複合緩衝溶液であってよく、ｐＨが１０〜１３の単一アルカリ性溶液は、Ｎａ２ＣＯ３、ＮａＨＣＯ３、ＮａＯＨ、Ｋ２ＣＯ３、ＫＨＣＯ３、ＫＯＨなどの水溶液であってよい。本開示の１つの実施例によれば、エッチング液は、Ｎａ２ＣＯ３及び／又はＮａＨＣＯ３水溶液であり、腐食孔を基材表面に均一に分布させ、かつ孔径を均一にし、ガラス製カバープレートと基材との結合性能をよりよくすることができる。上記エッチング液の固体含有量は０．１〜１５重量％であってよい。複合緩衝溶液は、可溶性リン酸水素塩と可溶性アルカリとの混合溶液であってもよく、例えば、リン酸二水素ナトリウムと水酸化ナトリウムの水溶液であり、リン酸二水素ナトリウムと水酸化ナトリウムの水溶液の固体含有量は、０．１〜１５重量％であってよく、またＫ３ＰＯ４とＫ２ＨＰＯ４の水溶液であってよく、複合緩衝溶液は、アンモニア水溶液、ヒドラジン水溶液、ヒドラジン誘導体水溶液、水溶性アミン系化合物水溶液、ＮＨ３−ＮＨ４Ｃｌ水溶液などであってもよい。陽極酸化処理により得られた基材をエッチング液に浸漬することは、基材をエッチング液に繰り返して複数回浸漬することを含み、毎回の浸漬時間を１〜６０ｍｉｎとしてよく、毎回の浸漬後に、脱イオン水で洗浄し、浸漬の回数を２〜１０回としてよい。洗浄は、水洗槽に入れて１〜５ｍｉｎ洗浄することであってもよく、水洗槽に入れて１〜５ｍｉｎ放置することであってもよい。
【００４６】
加工成形、研磨、化学研磨、ショットブラスト処理、陽極酸化処理及び膜付け処理の方法については、特定の限定がなく、本分野の慣用の様々な方法であってよく、いずれも当業者によく知られ、例えば、ショットブラスト処理の条件は、ショットブラスト圧力が０．２３〜０．２５ＭＰａで、２〜４回往復し、インバータ周波数が１２〜２２Ｈｚであり、２０５セラミックス砂を用いてよく、揺動周波数が３３Ｈｚ（ショットブラスト機の固定周波数）であってよい。陽極酸化処理の条件は、電解液中の硫酸の濃度が１０〜３０重量％で、アルミニウムイオンの濃度が１０〜３０ｇ／Ｌで、温度が１５〜２５℃で、電流密度が０．６〜３Ａ／ｄｍ２で、電圧が１０〜２０Ｖで、酸化時間が３０ｍｉｎ〜５０ｍｉｎであることを含んでよい。
【００４７】
本開示の方法において、３Ｄガラス製カバープレートと金属基板との間の結合力をさらに向上させると共に、ディスプレイ壊れのリスクをさらに低下させるために、本開示の１つの実施例によれば、該方法は、ステップ（２）では、提供される金属フレームのプリフォームの上面に活性化剤を塗布し、乾燥するステップをさらに含む。用いられる活性化剤、活性化剤の塗布方式及び乾燥条件は上記説明を参照する。
【００４８】
本開示の方法では、本開示の１つの実施例によれば、ステップ（３）では、射出成形の方式は、常温射出成形であり、さらに、射出成形の条件は、射出成形の幅（射出成形後、ガラス製カバープレート１０の縁面と金属フレーム３０の外フレーム３１の上面との間の厚さ）が０．５〜１ｍｍで、金型の温度が１５〜３５℃で、射出成形材料の温度が２００〜３００℃であることを含む。
【００４９】
本開示の方法において、ガラス製カバープレートと金属基材との間の結合力を明らかに向上させると共に、ディスプレイ壊れのリスクを明らかに低下させるために、本開示の１つの実施例によれば、射出成形材料は、ポリアミド、ガラス繊維、ポリカーボネート及びポリフェニレンスルフィドのうちの少なくとも１種であり、さらに、ポリアミド、ポリカーボネート及びポリフェニレンスルフィドのうちの少なくとも１種とガラス繊維との混合物であり、さらに、ポリアミドとガラス繊維との混合物である。
【００５０】
本開示の１つの実施例によれば、ポリアミド、ポリカーボネート及びポリフェニレンスルフィドのうちの少なくとも１種の総重量とガラス繊維の重量との比が（０．５〜５）：１であり、さらに、（１〜３）：１である。当業者であれば、射出成形材料にポリアミド、ポリカーボネート及びポリフェニレンスルフィドのうちの１種が含まれる場合、ポリアミド、ポリカーボネート及びポリフェニレンスルフィドのうちの少なくとも１種の総重量が該種の重量であり、射出成形材料にポリアミド、ポリカーボネート及びポリフェニレンスルフィドのうちの２種以上が含まれる場合、ポリアミド、ポリカーボネート及びポリフェニレンスルフィドのうちの少なくとも１種の総重量が該２種以上の重量の和であることを理解すべきである。
【００５１】
本発明の方法において、上述したように、本発明の一実施形態によれば、ガラス製カバープレートの縁部に対して粗化処理を行うと共に、金属フレームに対して細孔処理を行うことにより、その表面に無数の細孔が形成され、処理後のガラス製カバープレートと金属フレームに活性化剤をスクリーン印刷し、さらに常温射出成形の方式でガラス製カバープレートを金属フレーム内に配置して、金属基材、プラスチック、ガラス製カバープレートの段差なしの結合を実現する。
【００５２】
本開示の方法において、３Ｄガラス製カバープレートは、通常の加工方法を用いて製造される３Ｄガラス製カバープレートであってよく、例えば、通常の平面ガラスを用いて、ブランキング、熱間曲げ、研磨、強化などのプロセスにより製造され得る。利用可能な平面ガラス基板は、コーニングゴリラガラス４、コーニングゴリラガラス３、旭ガラス、ショットガラスなどを含むが、これらに限定されず、本開示の１つの実施例によれば、前記ガラスの基本的な厚さが０．５〜０．８ｍｍである。
【００５３】
３Ｄガラス製カバープレートの製造過程において、ブランキングとは、平面ガラスを所望の寸法の平面ガラス基板に切断することを指す。
【００５４】
３Ｄガラス製カバープレートの製造過程において、熱間曲げは、ガラスを平面から曲面に変換させる過程であり、予熱（少なくとも連続的な３つの加熱段階）、プレス成形（少なくとも２つの連続的な昇圧プレス成形段階と少なくとも１つの圧力保持プレス成形段階）及び冷却（少なくとも２つの連続的な冷却段階）という３つの段階を含み、熱間曲げの条件について本分野の一般的なプロセスを参照してよい。
【００５５】
３Ｄガラス製カバープレートの製造過程において、研磨とは、機械的作用を用いて加工部品の表面粗度を低減して、明るく、平坦な表面を得る加工方法を指し、その一般的なプロセス手段は、回転している研磨ブラシホイールを加工部品に押し付けて、研磨剤により加工部品の表面に対してローリング及び微量切削を行うことであり、通常、研磨後のガラスの表面粗度がＲａ＜０．２μｍに達するべきであることが要求される。
【００５６】
３Ｄガラス製カバープレートの製造過程において、強化とは、ガラスの表面のナトリウムイオンとカリウムイオンに対してイオン交換を行って強化層を形成し、ガラスの硬度を向上させるステップを指し、強化過程は、硝酸カリウム溶融塩で行われてよく、そのプロセス条件は、ガラスを３８０℃〜４５０℃に加熱された高純度の硝酸カリウム溶融塩に浸漬し、４〜１０時間維持することを含み、製造される３Ｄガラス製カバープレートの曲げ強度は、６００〜８００ＭＰａに達することができる。
【００５７】
本開示の１つの実施例によれば、３Ｄガラス製カバープレート（特に、３Ｄガラス製カバープレートがフロントディスプレイのカバープレート筐体とする場合）は、ＯＧＳ（Ｏｎｅ  Ｇｌａｓｓ  Ｓｏｌｕｔｉｏｎというタッチパネルであり、１枚のガラスは、保護ガラスとタッチセンサとして二重の役割を果たす）タッチスクリーン強化ガラスであり、機器の厚さを減少させ、射出成形の温度がタッチスクリーンに影響を与えるという障壁を打破し、ガラス製カバープレートと金属フレームを一体として成形させることにより、機器の工程を減少させ、コストを低減し、機器の性能を向上させると共に、機器の外観を装飾し、機器をより軽薄、実用的にすることができる。
【００５８】
本開示の第３の態様は、本開示に記載の方法で製造される３Ｄガラス−金属複合体を提供する。
【００５９】
本開示の第４の態様は、本開示に係る３Ｄガラス−金属複合体である筐体を含む電子機器を提供する。
【００６０】
電子機器については、特別な限定がなく、該電子機器が３Ｄガラス製カバープレートと金属フレームを有すればよく、前記電子機器は、携帯電話、タブレットコンピュータ、ゲーム機、腕時計、ノートパソコン、デスクトップパソコン、テレビ又はメーターディスプレイである。前記３Ｄガラス−金属複合体は、電子機器のフロントディスプレイのカバープレート筐体、バックディスプレイのカバープレート筐体である。
【００６１】
以下、実施例により本開示を詳細に説明する。以下の実施例では、特に断らない限り、使用される試薬材料は、いずれも市場から入手でき、使用される全ての方法は本分野の一般的な方法である。
【００６２】
ポリウレタンは、デュポン社から購入され、グレードがＰＡ６６ＨＴＮ５０１である。
【００６３】
エポキシ樹脂は、デュポン社から購入され、グレードがＰＫＨＨである。
【００６４】
ポリイミドは、デュポン社から購入され、グレードが２００Ｈである。
【００６５】
ポリアクリル酸エステルは、広州科泰化工有限公司から購入され、グレードが７７３２−１８−５である。
【００６６】
ポリアミドは、デュポン社から購入され、グレードが７３Ｇ２０Ｌである。
【００６７】
ガラス繊維は、デュポン社から購入され、グレードがＦＲ５３０ＮＣ０１０である。
【００６８】
ポリカーボネートは、デュポン社から購入され、グレードがＣＧ９４３である。
【００６９】
ポリフェニレンスルフィドは、デュポン社から購入され、グレードがＨＴＮ５２Ｇ３５ＨＳＬである。
【００７０】
ショットブラスト処理の条件は、２０５セラミックス砂を用い、ショットブラスト圧力が０．２４ＭＰａで、３回往復し、インバータ周波数が１８Ｈｚで、揺動周波数が３３Ｈｚであることを含む。
【００７１】
以下の実施例及び比較例に用いられる３Ｄガラス構造は、図４に示すとおりであり、製造方法は、以下のとおりである。
【００７２】
（１）平面ガラス（ゴリラガラス４）を、長さ、幅、厚さが１５５＊７５＊０．５ｍｍの平面ガラス基板に切断し、前記平面ガラス基板を成形金型に入れ、一次成形金型を成形炉に入れて、それぞれプロセス条件が以下の表に示すような４段階の予熱、３段階のプレス成形及び２段階の冷却を順に経て、曲面ガラスブランクを形成して、３Ｄガラスブランクを得る。
【表１】
2020532009.tif 000011
【００７３】
プレス成形１〜２における圧力は、低から高へと徐々に増加し、プレス成形３の圧力は一定であり、以上の表に記載されているプレス成形１〜２における圧力は、この範囲の最大圧力である。
【００７４】
（２）３Ｄガラスブランクに対して研磨処理を行い、表面粗度Ｒａ＜０．２μｍの条件に達し、３Ｄガラスのプリフォームを得る。
【００７５】
（３）３Ｄガラスのプリフォームに対して強化処理を行い、３Ｄガラスのプリフォームを３８０℃に加熱し、温度が４２０℃で純度が９５％の硝酸カリウム溶融塩に５ｈ浸漬して取り出し、３８０℃の加熱炉に入れてアニール処理を行って、曲げ強度が７５０ＭＰａの３Ｄガラス製カバープレートを得て、該３Ｄガラス製カバープレートは、長さ、幅、高さが１４８ｍｍ＊７３ｍｍ＊２．４ｍｍであり、縁面の厚さが０．５ｍｍである。
【００７６】
以下の実施例及び比較例に用いられるアルミニウム合金製フレームのプリフォーム構造は、図５に示すとおりであり、具体的な構造は、以下のとおりである。
該アルミニウム合金製フレームのプリフォームは、前記製造される３Ｄガラス製カバープレート構造に合わせ、一体に成形される内フレーム３２、外フレーム３１及び保留部分３３を含み、外フレーム３１（保留部分が計算されていない）の上面の幅が前記３Ｄガラス製カバープレートの幅より０．８ｍｍ大きく、内フレーム３２の上面の幅が２ｍｍであり、内フレーム３２の上面が外フレーム３１の上面より１．１ｍｍ高く、前記保留部分３３の幅が以下の実施例を参照することが予想される。
【００７７】
以下の実施例及び比較例に用いられる射出成形金型は以下のように説明される。
【００７８】
前記射出成形金型は、雌型及び雄型を含み、前記雌型の内部には、前記３Ｄガラス製カバープレートの外面の構造に合わせる内面があり、前記雄型は、側壁構造が前記金属フレームのプリフォームの内壁に合わせる柱状インサートを含み、前記金属フレームのプリフォームは、前記柱状インサートに柔軟に嵌設でき、かつ前記柱状インサートの上面は、前記３Ｄガラス製カバープレートの内面構造に合わせ、前記雄型は、前記柱状インサートに嵌設でき、かつ前記柱状インサートに対して上下に移動できる環状インサートをさらに含み、前記環状インサートが柱状インサートに嵌設されて対応する雄型を形成し、該雄型において前記金属フレームのプリフォームの構造に合わせる環状溝が形成される。
【実施例１】
【００７９】
（１）前記製造される３Ｄガラス製カバープレートの縁面に対して粗化処理を行い、７０Ｔのスクリーン版を用いて前記３Ｄガラス製カバープレートの縁面にＵＶインクをスクリーン印刷し、ＵＶインクのスクリーン印刷厚さを１０μｍにし、その後に９００ｋＷの露光装置で、３ｍｉｎ露光し、３８０メッシュのスクリーン版で活性化剤をＵＶインクにスクリーン印刷し、活性化剤のスクリーン印刷厚さを１０μｍにし、その後にガラスを９０℃のトンネル乾燥機に入れて９０ｍｉｎ乾燥させ、活性化剤は、ポリウレタン系であり、ポリウレタン、アセトン及びエチレンジアミンを含み、前記活性化剤の重量を基準に、ポリウレタン、アセトン及びエチレンジアミンの含有量がそれぞれ８８重量％、８重量％及び４重量％である。
【００８０】
（２）アルミニウム合金に対して加工成形、研磨、化学研磨、ショットブラスト処理、陽極酸化処理、細孔処理及び膜付け処理を順に行って、アルミニウム合金製フレームのプリフォーム（構造について、上記説明を参照し、保留部分の幅が１．５ｍｍである）を得て、その後にステップ（１）と同じ活性化剤をアルミニウム合金製フレームのプリフォームの上面に塗布し、塗布の厚さを１０μｍにし、８０℃で９０ｍｉｎ乾燥させ、陽極酸化処理の条件は、電解液中の硫酸の濃度が２０重量％で、アルミニウムイオンの濃度が２０ｇ／Ｌで、温度が２０℃で、電流密度が１．５Ａ／ｄｍ２で、電圧が１５Ｖで、酸化時間が４０ｍｉｎであることを含み、細孔処理の条件は、基材をｐＨが１２、１０重量％の炭酸ナトリウム溶液に浸漬し、５ｍｉｎ後に取り出し、水の入ったビーカーに入れて１ｍｉｎ浸漬し、このように５回繰り返し、最後に水で浸漬した後、乾燥することを含む。
【００８１】
（３）ステップ（１）で得られた３Ｄガラス製カバープレートを前記雌型に入れて、ステップ（２）で得られたアルミニウム合金製フレームのプリフォームを前記雄型の環状溝に入れて、前記雌型と雄型を型締めして、３Ｄガラス製カバープレートと前記アルミニウム合金製フレームのプリフォームとの間の隙間に射出成形材料（射出成形材料は、ポリアミドとガラス繊維を２：１の重量比で混合し、かつ乾燥箱に入れて２５０℃まで予熱して得られるものである）を充填して、射出成形材料で３Ｄガラス製カバープレートと前記アルミニウム合金製フレームのプリフォーム（３Ｄガラス製カバープレートの内壁、柱状インサートの外壁、及びアルミニウム合金製フレームのプリフォームの上面の間に形成された環状中空キャビティを含み、以下、同じである）との間の隙間を満たし、かつ射出成形材料の外縁を前記３Ｄガラス製カバープレートの外面から突出させ、前記アルミニウム合金製フレームのプリフォームの外縁の内部に位置させ、かつ射出成形して（射出成形の幅が０．８ｍｍで、金型の温度が３０℃で、射出成形材料の温度が２５０℃である）３Ｄガラス−金属複合体のプリフォームを得る。
【００８２】
（４）ＣＮＣプロセスを用いて、３Ｄガラス−金属複合体のプリフォームにおけるアルミニウム合金製フレームの保留部分及びプラスチック製フレーム本体の突出した部分を除去することにより、３Ｄガラス製カバープレート、プラスチック製フレーム本体及び金属フレームの外周が３Ｄガラス製カバープレートの湾曲度に沿って段差なく滑らかに連続して、３Ｄガラス−金属複合体機器Ａ１を得る。
【実施例２】
【００８３】
（１）前記製造される３Ｄガラス製カバープレートの縁面に対して粗化処理を行い、７０Ｔのスクリーン版を用いて前記３Ｄガラス製カバープレートの縁面に熱硬化インクをスクリーン印刷し、熱硬化インクのスクリーン印刷厚さを１５μｍにし、その後に８０℃の乾燥箱に入れて９０ｍｉｎ乾燥させ、３００メッシュのスクリーン版で活性化剤を熱硬化インクにスクリーン印刷し、活性化剤のスクリーン印刷厚さを１５μｍにし、その後にガラスを８０℃のトンネル乾燥機に入れて１１０ｍｉｎ乾燥させ、活性化剤は、ポリウレタン系であり、ポリウレタン、酢酸エチル及びエチレングリコールを含み、前記活性化剤の重量を基準に、ポリウレタン、酢酸エチル及びエチレングリコールの含有量がそれぞれ８５重量％、１０重量％及び５重量％である。
【００８４】
（２）アルミニウム合金に対して加工成形、研磨、化学研磨、ショットブラスト処理、陽極酸化処理、細孔処理及び膜付け処理を順に行って、アルミニウム合金製フレームのプリフォーム（構造について、上記説明を参照し、保留部分の幅が１．５ｍｍである）を得て、その後にステップ（１）と同じ活性化剤をアルミニウム合金製フレームのプリフォームの上面に塗布し、塗布の厚さを１５μｍにし、７５℃で１１０ｍｉｎ乾燥させ、陽極酸化処理の条件は、電解液中の硫酸の濃度が１５重量％で、アルミニウムイオンの濃度が２８ｇ／Ｌで、温度が１５℃で、電流密度が１Ａ／ｄｍ２で、電圧が１０Ｖで、酸化時間が５０ｍｉｎであることを含み、細孔処理の条件は、基材をｐＨが１０、１５重量％の炭酸水素ナトリウム溶液に浸漬し、５ｍｉｎ後に取り出し、水の入ったビーカーに入れて１ｍｉｎ浸漬し、このように５回繰り返し、最後に水で浸漬した後、乾燥することを含む。
【００８５】
（３）ステップ（１）で得られた３Ｄガラス製カバープレートを前記雌型に入れて、ステップ（２）で得られたアルミニウム合金製フレームのプリフォームを前記雄型の環状溝に入れて、前記雌型と雄型を型締めして、３Ｄガラス製カバープレートと前記アルミニウム合金製フレームのプリフォームとの間の隙間に射出成形材料（射出成形材料は、ポリアミドとガラス繊維を１：１の重量比で混合し、かつ乾燥箱に入れて３００℃まで予熱して得られるものである）を充填して、射出成形材料で３Ｄガラス製カバープレートと前記アルミニウム合金製フレームのプリフォームとの間の隙間を満たし、かつ射出成形材料の外縁を前記３Ｄガラス製カバープレートの外面から突出させ、前記アルミニウム合金製フレームのプリフォームの外縁の内部に位置させ、かつ射出成形して（射出成形の幅が１ｍｍで、金型の温度が１５℃で、射出成形材料の温度が３００℃である）３Ｄガラス−金属複合体のプリフォームを得る。
【００８６】
（４）ＣＮＣプロセスを用いて、３Ｄガラス−金属複合体のプリフォームにおけるアルミニウム合金製フレームの保留部分及びプラスチック製フレーム本体の突出した部分を除去することにより、３Ｄガラス製カバープレート、プラスチック製フレーム本体及び金属フレームの外周が３Ｄガラス製カバープレートの湾曲に沿って段差なく滑らかに連続して、３Ｄガラス−金属複合体機器Ａ２を得る。
【実施例３】
【００８７】
（１）前記製造される３Ｄガラス製カバープレートの縁面に対して粗化処理を行い、７０Ｔのスクリーン版を用いて前記３Ｄガラス製カバープレートの縁面に熱硬化インクをスクリーン印刷し、熱硬化インクのスクリーン印刷厚さを５μｍにし、その後に９０℃の乾燥箱に入れて６０ｍｉｎ乾燥させ、３００メッシュのスクリーン版で活性化剤を熱硬化インクにスクリーン印刷し、活性化剤のスクリーン印刷厚さを８μｍにし、その後にガラスを８０℃のトンネル乾燥機に入れて５０ｍｉｎ乾燥させ、活性化剤は、ポリウレタン系であり、ポリウレタン、エチルアセテート及びジエチレントリアミンを含み、前記活性化剤の重量を基準に、ポリウレタン、エチルアセテート及びジエチレントリアミンの含有量がそれぞれ９１重量％、６重量％及び３重量％である。
【００８８】
（２）アルミニウム合金に対して加工成形、研磨、化学研磨、ショットブラスト処理、陽極酸化処理、細孔処理及び膜付け処理を順に行って、アルミニウム合金製フレームのプリフォーム（構造について、上記説明を参照し、保留部分の幅が１．５ｍｍである）を得て、その後にステップ（１）と同じ活性化剤をアルミニウム合金製フレームのプリフォームの上面に塗布し、塗布の厚さを５μｍにし、９０℃で６０ｍｉｎ乾燥させ、陽極酸化処理の条件は、電解液中の硫酸の濃度が２５重量％で、アルミニウムイオンの濃度が１５ｇ／Ｌで、温度が２５℃で、電流密度が２．５Ａ／ｄｍ２で、電圧が２０Ｖで、酸化時間が３０ｍｉｎであることを含み、細孔処理の条件は、基材をｐＨが１０、１５重量％の炭酸水素ナトリウム溶液に浸漬し、５ｍｉｎ後に取り出し、水の入ったビーカーに入れて１ｍｉｎ浸漬し、このように５回繰り返し、最後に水で浸漬した後、乾燥することを含む。
【００８９】
（３）ステップ（１）で得られた３Ｄガラス製カバープレートを前記雌型に入れて、ステップ（２）で得られたアルミニウム合金製フレームのプリフォームを前記雄型の環状溝に入れて、前記雌型と雄型を型締めして、３Ｄガラス製カバープレートと前記アルミニウム合金製フレームのプリフォームとの間の隙間に射出成形材料（射出成形材料は、ポリアミドとガラス繊維を３：１の重量比で混合し、かつ乾燥箱に入れて２００℃まで予熱して得られるものである）を充填して、射出成形材料で３Ｄガラス製カバープレートと前記アルミニウム合金製フレームのプリフォームとの間の隙間を満たし、かつ射出成形材料の外縁を前記３Ｄガラス製カバープレートの外面から突出させ、前記アルミニウム合金製フレームのプリフォームの外縁の内部に位置させ、かつ射出成形して（射出成形の幅が０．５ｍｍで、金型の温度が３５℃で、射出成形材料の温度が２００℃である）３Ｄガラス−金属複合体のプリフォームを得る。
【００９０】
（４）ＣＮＣプロセスを用いて、３Ｄガラス−金属複合体のプリフォームにおけるアルミニウム合金製フレームの保留部分及びプラスチック製フレーム本体の突出した部分を除去することにより、３Ｄガラス製カバープレート、プラスチック製フレーム本体及び金属フレームの外周が３Ｄガラス製カバープレートの湾曲度に沿って段差なく滑らかに連続して、３Ｄガラス−金属複合体機器Ａ３を得る。
【実施例４】
【００９１】
実施例１の方法で３Ｄガラス−金属複合体機器Ａ４を製造するが、「活性化剤は、ポリウレタン系であり、ポリウレタン、アセトン及びエチレンジアミンを含み、前記活性化剤の重量を基準に、ポリウレタン、アセトン及びエチレンジアミンの含有量がそれぞれ８０重量％、１０重量％及び１０重量％である」という点で相違する。
【実施例５】
【００９２】
実施例１の方法で３Ｄガラス−金属複合体機器Ａ５を製造するが、活性化剤においてポリウレタンの代わりにエポキシ樹脂を用いるという点で相違する。
【実施例６】
【００９３】
実施例１の方法で３Ｄガラス−金属複合体機器Ａ６を製造するが、活性化剤においてポリウレタンの代わりにポリイミドを用いるという点で相違する。
【実施例７】
【００９４】
実施例１の方法で３Ｄガラス−金属複合体機器Ａ７を製造するが、活性化剤においてポリウレタンの代わりにポリアクリル酸エステルを用いるという点で相違する。
【実施例８】
【００９５】
実施例１の方法で３Ｄガラス−金属複合体機器Ａ８を製造するが、ステップ（２）では、射出成形の前にアルミニウム合金製フレームの上面に活性化剤を塗布しないという点で相違する。
【実施例９】
【００９６】
実施例１の方法で３Ｄガラス−金属複合体機器Ａ９を製造するが、アルミニウム合金製フレームの製造過程において細孔処理を行わないという点で相違する。
【実施例１０】
【００９７】
実施例１の方法で３Ｄガラス−金属複合体機器Ａ１０を製造するが、射出成形材料がポリカーボネートとガラス繊維とを２：１の重量比で混合したものであるという点で相違する。
【実施例１１】
【００９８】
実施例１の方法で３Ｄガラス−金属複合体機器Ａ１１を製造するが、射出成形材料がポリフェニレンスルフィドとガラス繊維とを２：１の重量比で混合したものであるという点で相違する。
【実施例１２】
【００９９】
実施例１の方法で３Ｄガラス−金属複合体機器Ａ１２を製造するが、射出成形材料がポリアミドとガラス繊維とを０．５：１の重量比で混合したものであるという点で相違する。
【実施例１３】
【０１００】
実施例１の方法で３Ｄガラス−金属複合体機器Ａ１３を製造するが、射出成形材料がポリフェニレンスルフィドであるという点で相違する。
【実施例１４】
【０１０１】
実施例１の方法で３Ｄガラス−金属複合体機器Ａ１４を製造するが、射出成形材料がポリアミドであるという点で相違する。
【実施例１５】
【０１０２】
実施例１の方法で３Ｄガラス−金属複合体機器Ａ１５を製造するが、射出成形材料がポリカーボネートであるという点で相違する。
【実施例１６】
【０１０３】
実施例１の方法で３Ｄガラス−金属複合体機器Ａ１６を製造するが、射出成形材料がガラス繊維であるという点で相違する。
【実施例１７】
【０１０４】
実施例１の方法で３Ｄガラス−金属複合体機器Ａ１７を製造するが、「射出成形材料を充填する過程において、射出成形材料で３Ｄガラス製カバープレートと前記アルミニウム合金製フレームのプリフォームとの間の隙間を満たし、かつ射出成形材料の外縁が前記３Ｄガラス製カバープレートの外面から突出せず、３Ｄガラス製カバープレートの外面と面一である」という点で相違する。
【実施例１８】
【０１０５】
実施例１の方法で３Ｄガラス−金属複合体機器Ａ１８を製造するが、用いられるアルミニウム合金製フレームのプリフォームにおける内フレームの上面が外フレームの上面と面一であるという点で相違する。
(比較例１)
【０１０６】
実施例１の方法で行うが、「該方法は、
前記３Ｄガラス製カバープレートに対して粗化処理を行い、７０Ｔのスクリーン版を用いてガラスの縁部にＵＶインクをスクリーン印刷し、ＵＶインクのスクリーン印刷厚さを１０μｍにし、その後に９００ｋＷの露光装置で、３ｍｉｎ露光するステップ（１）と、
アルミニウム合金に対して加工成形、研磨、化学研磨、ショットブラスト処理、陽極酸化処理及び膜付け処理を順に行って、アルミニウム合金製フレームのプリフォームを得るステップ（２）と、
ステップ（１）で得られたガラス製カバープレートとステップ（２）で得られたアルミニウム合金基材製フレームとの間にプラスチックガスケットを設けて、ガラス製カバープレートとアルミニウム合金基材製フレームに接着剤を塗布し、ガラス製カバープレートをアルミニウム合金基材製フレームに配置し、その後に９０℃の乾燥箱に入れて３０ｍｉｎ乾燥させるステップ（３）とを含む」という点で相違する。３Ｄガラス−金属複合体Ｄ１を得る。
(試験例)
【０１０７】
３Ｄガラス−金属複合体Ａ１〜Ａ１８及びＤ１に対してそれぞれ以下の各項の性能試験を行う。
【０１０８】
１、平面度の測定：三次元測定機（ヘキサゴンから購入され、型番がＧｌｏｂａｌ  ｃｌａｓｓｉｃ  ０５０７０５である）を用いて各３Ｄガラス−金属複合体のガラス製カバープレートの表面の平面度を測定する。結果を表１に示す。
【０１０９】
２、鏡面推力の測定：万能材料試験機（ＩＮＳＴＲＯＮから購入され、型番が３３６９で、推進速度が１０ｍｍ／ｍｉｎである）を用いて各３Ｄガラス−金属複合体のガラス製カバープレートと金属フレームとの間の結合力を測定し、金属フレームを固定し、ガラスが壊れるか又はガラスが脱落するまでガラス製カバープレートを推進させる。３０回の平行な反復を行い、平均値を算出する。結果を表１に示す。
【０１１０】
３、各３Ｄガラス−金属複合体を完成品に組み立て、落下試験を行う：無負荷の落下試験を行い、高さを１ｍにする。落下試験後、機器に変形、圧痕及び損傷が出現しない最大回数を記録する。結果を表１に示す。
【０１１１】
４、温度衝撃試験：各３Ｄガラス−金属複合体をそれぞれ温度衝撃試験機（ＫＳＯＮ慶声公司から購入され、型番がＫＳＫＣ−４１５ＴＢＳである）に入れて、−４０℃で２ｈ放置し、８５℃で２ｈ放置し、これを１サイクルとし、合計で５つのサイクルを行い、その後に２５℃で４ｈ放置し、試験前／後に腐食、スポット、色褪せ、変色、ひび割れ、泡立ち、ねじれなどの不良現象と手の爪による擦り傷の現象がないと、合格である。結果を表１に示す。
【０１１２】
５、湿熱サイクル試験：各３Ｄガラス−金属複合体を５０℃、湿度が９５％の恒温恒湿室に入れて７２ｈ放置する。試験前／後に腐食、スポット、色褪せ、変色、ひび割れ、泡立ち、ねじれなどの不良現象と手の爪による擦り傷の現象がないと、合格である。結果を表１に示す。
【０１１３】
６、塩水噴霧試験：各３Ｄガラス−金属複合体を塩水噴霧室に入れ、温度が３５℃、湿度が９０％の条件で、ｐＨ値が６．８、５重量％のＮａＣｌ溶液で機器の表面を２ｈ噴霧し、その後に各機器を５０℃、湿度が９５％の恒温恒湿室に入れて２２ｈ放置し、これを１サイクルとし、合計で３つのサイクルを７２ｈ行う。その後に３８℃の温水で軽く洗い流し、かつ無塵布で拭き、常温で２ｈ放置した後にサンプルを検査し、膜層の外観に異常がなく、外観に明らかな変化（例えば、腐食、変色及び泡立ち等）がないと、合格である。結果を表１に示す。
【０１１４】
７、耐化学薬品性試験：それぞれ食用油、サンスクリーン剤、リップクリーム、ファンデーション、防虫剤、ハンドクリーム等を各３Ｄガラス−金属複合体に均一に塗り、温度が７０℃、湿度が９０％の恒温恒湿室に２４ｈ放置した後、２５℃で４ｈ放置し、アルコールで機器を拭き、明らかな残留痕跡がないと、合格である。結果を表１に示す。
【０１１５】
８、防水性能試験：ＩＰＸ７短時間浸水試験を行い、組み立てた完成品を水に３０ｍｉｎ浸し、加工部品の上部から水面までの深さが少なくとも１５０ｍｍであり、一番下の部位が１ｍの水圧を少なくとも受ける。水中から取り出し、加工部品を乾燥させ、３０ｍｉｎ放置した後、正常に動作すると合格である。結果を表１に示す。
【０１１６】
【表２】
2020532009.tif 000012
【０１１７】
表１から分かるように、本開示の方法は、製造される３Ｄガラス−金属複合体のガラス製カバープレートと金属基材製フレームとの間の結合力を大幅に向上させ、ガラス脱落のリスクと落下後のディスプレイ壊れのリスクを大幅に低下させ、機器の性能を顕著に向上させることができる。
【０１１８】
また、外観検査方法から分かるように、本開示の実施例１〜１８によって製造される３Ｄガラス−金属複合体の結合部分の寸法が完全に合わせ、ガラスと金属との間に組み立て段差、隙間があるという問題が存在しないが、引用文献１で製造される３Ｄガラス−金属複合体の結合部分には、ガラスと金属との間に明らかな組み立て隙間、段差があるという問題が存在する。
【０１１９】
以上、本開示の好ましい実施形態を詳細に説明したが、本開示は、これらに限定されない。本発明の技術思想の範囲内において、本開示の技術手段に対して様々な簡単な変形を行うことができ、各技術的特徴を任意の適切な方式で組み合わせることを含み、これらの簡単な変形及び組み合わせは、同様に、本開示に開示される内容と見なすべきであり、いずれも本開示の保護範囲に属する。
【符号の説明】
【０１２０】
１０は、３Ｄガラス製カバープレート、２０はプラスチック製フレーム本体、３０は金属フレーム、３０’は金属フレームのプリフォーム、３１は外フレーム、３２は内フレーム、３３は保留部分である。
【国際調査報告】
2020532009.tif 000013
2020532009.tif 000014
2020532009.tif 000015
2020532009.tif 000016